(57)【特許請求の範囲】
【請求項１】
スチレン系樹脂１００重量部及びブロム系難燃剤１〜５０重量部からなる難燃化スチレン系樹脂に、
（ａ）成分  下記の反応で得られるフェノール類ノボラック型エポキシ化合物
式（１）
【化８】
0003839947.tif 000250
〔式（１）中、Ｒ１は、Ｈ又はＣＨ３、ｎ≧０〕で示されるノボラック樹脂と、式（２）〜（７）
【化９】
0003839947.tif 000251
【化１０】
0003839947.tif 000252
【化１１】
0003839947.tif 000253
【化１２】
0003839947.tif 000254
【化１３】
0003839947.tif 000255
【化１４】
0003839947.tif 000256
〔式（２）〜（７）中、Ｒ２は、Ｒ１と同義の基、ｍ≧０〕
で示されるフェノール類の少なくとも１種とエピハロヒドリンとを反応させ、水酸化アルカリで処理して得られるフェノール類ノボラック型エポキシ化合物、又は、
式（１）で示されるノボラック樹脂とエピハロヒドリンとを反応させ、水酸化アルカリで処理して得られる前駆体に、式（２）〜（７）で示されるフェノール類の少なくとも１種を反応して得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第II族若しくは第IV族の金属を含むゼオライト
の中から選ばれた化合物の少なくとも１種を０．０１〜５．０重量部
を
（ａ）成分対（ｂ）成分乃至（ｅ）成分の中から選ばれた化合物の少なくとも１種の重量比が９５対５重量％〜５対９５重量％の割合で
添加してなる安定化された難燃化スチレン系樹脂組成物。
【発明の詳細な説明】
【０００１】
【発明の属する技術分野】
本発明は、スチレン系樹脂及びブロム系難燃剤からなる難燃化スチレン系樹脂に、ある特定の添加剤を添加してなる安定化された難燃化スチレン系樹脂組成物に関するものである。
【０００２】
本発明は、スチレン系樹脂に対して難燃性が要求される分野に広く利用することが出来る。
【０００３】
【従来の技術】
一般に、スチレン系樹脂の難燃化には、ハロゲン系化合物、リン化合物、三酸化アンチモン等の難燃剤又は難燃助剤を添加する方法が従来より行なわれており、これらの難燃剤の中でもハロゲン化合物、特にブロム系化合物が汎用されている。
【０００４】
しかしながら、一般的に、スチレン系樹脂にブロム系難燃剤を添加した場合、該難燃化スチレン系樹脂の熱安定性が著しく低下することが知られている。
【０００５】
この難燃化スチレン系樹脂の熱安定性の低下を抑制する技術として、下記の方法が既に開示されている。
【０００６】
（１）ゴム強化スチレン系樹脂に、含ハロゲン系難燃化剤、ベンゾトリアゾール系紫外線吸収剤および常温で固体のエポキシ化合物を添加する方法（特開平４−１１６５０号）により、耐候性を改善する技術。当該技術で使用するエポキシ化合物は常温で固体のエポキシ化合物であり、その好ましい例としてはハイドロキノンジグリシジルエーテル、テレフタル酸ジグリシジルエステル、４，４’−スルホビスフェノール・ポリグリシジルエーテル、Ｎ−グリシジルフタルイミド、融点９０〜１２０℃のグリシジル（メタ）アクリレート系樹脂などである。従って、当該技術で用いられるこれらの常温で固体のエポキシ化合物は、本発明で用いられるフェノール類ノボラック型エポキシ化合物とは異なるものである。更には、当該技術には、本発明で用いられるエポキシ化合物とハイドロタルサイト、亜鉛置換ハイドロタルサイト類化合物、Ａ型ゼオライト、周期律表第ＩＩ族若しくは第ＩＶ族の金属を含むゼオライトの中から選ばれた化合物の少なくとも１種との併用については何ら記載されておらず、又、熱安定性の向上に有効である旨の記載もない。
【０００７】
（２）芳香族ポリエステルに、ガラス繊維、有機臭素化合物、酸化アンチモン、石こう繊維および／または繊維状マグネシウムオキシサルフェート、多官能エポキシ化合物を添加する方法（特開昭６１−２８５２５０号）により、該芳香族ポリエステル組成物の成形時の流動性、機械特性および難燃性を改良する技術。当該技術で使用される多官能エポキシ化合物は、少なくとも２個のエポキシ基を含有する多官能エポキシ化合物であり、その好ましい例としては、ビスフェノールＡとエピクロルヒドリンとを各種の割合で反応させて得られるビスフェノール型エポキシ化合物、ノボラック樹脂とエピクロルヒドリンより得られるノボラック型エポキシ化合物、ポリカルボン酸とエピクロルヒドリンより得られるポリグリシジルエステル類、脂環化合物（例えば、ジシクロペンタジエン）から得られる脂環化合物型エポキシ化合物、アルコール性水酸基を有する脂肪族化合物（例えば、ブタンジオール、グリセリンなど）とエピクロルヒドリンより得られるグリシジルエーテル類、エポキシ化ポリブタジエン及びメタクリル酸グリシジルなどのエポキシ基を有する不飽和単量体とエチレンなどの他の不飽和単量体とからなるエポキシ基含有共重合体などである。
【０００８】
ここで使用されたノボラック型エポキシ化合物は、ノボラック樹脂とエピクロルヒドリンより得られるノボラック型エポキシ化合物であり、ここには更に詳細な記載はないが、一般的には、文献（「エポキシ樹脂ハンドブック」新保正樹編、日刊工業新聞社発行、６１頁）に示されている如く、下記の式（８）
【０００９】
【化１５】
0003839947.tif 000002
【００１０】
で示されるフェノールノボラック型エポキシ樹脂及び下記の式（９）
【００１１】
【化１６】
0003839947.tif 000003
【００１２】
で示されるクレゾールノボラック型エポキシ樹脂である。従って、当該技術で用いられるノボラック型エポキシ化合物は、本発明で使用されるフェノール類ノボラック型エポキシ化合物とは異なるものである。又、当該技術には、ノボラック型エポキシ化合物についての実施例や、本発明で用いられるエポキシ化合物とハイドロタルサイト、亜鉛置換ハイドロタルサイト類化合物、Ａ型ゼオライト、周期律表第ＩＩ族若しくは第ＩＶ族の金属を含むゼオライトの中から選ばれた化合物の少なくとも１種との併用についての記載も示唆も見られない。更には、当該技術は、芳香族ポリエステル組成物についての改良技術であり、本発明の難燃化スチレン系樹脂組成物についての改良技術とは明らかに異なる。
【００１３】
（３）熱可塑性もしくは硬化性樹脂に、ハロゲン含有有機難燃剤、ハイドロタルサイト類安定剤、難燃化助剤を添加する方法（特開昭６０−１２４１号）。これは、ハイドロタルサイトを単独で添加して、成形時の腐食発生、成形品の黄変、耐熱性低下、耐候性低下を改良する技術であって、本発明で用いられるフェノール類ノボラック型エポキシ化合物についての記載は勿論のこと、当該エポキシ化合物とハイドロタルサイトとの併用についての記載も示唆も見られない。
【００１４】
（４）スチレン系樹脂及びハロゲン系難燃剤に過塩素酸イオン型ハイドロタルサイト化合物を添加する方法（特開昭６３−６８６５０号）。これも、過塩素酸イオン型ハイドロタルサイト化合物を単独で添加して、該難燃化スチレン系樹脂の熱安定性を改良する技術であって、本発明で用いられるフェノール類ノボラック型エポキシ化合物についての記載は勿論のこと、当該エポキシ化合物と過塩素酸イオン型ハイドロタルサイト化合物との併用についての記載も示唆も見られない。
【００１５】
（５）ハロゲン及び／又は酸性物質含有合成樹脂に、ハイドロタルサイト系固溶体を添加する方法（特開昭６１−１７４２７０号）により、該樹脂の発錆性ないし着色性を改善する技術。当該技術に記載されているハイドロタルサイト系固溶体は、本発明に用いられる亜鉛置換ハイドロタルサイト類化合物と同一であるが、当該技術は、ハイドロタルサイト系固溶体を単独で添加する技術であって、本発明で用いられるフェノール類ノボラック型エポキシ化合物についての記載は勿論のこと、当該エポキシ化合物と亜鉛置換ハイドロタルサイト類化合物との併用についての記載も示唆も見られない。
【００１６】
（６）含ハロゲン系難燃剤含有スチレン系樹脂組成物に、Ａ型ゼオライトを添加する方法（特開昭６１−１１５９４８号）。これは、Ａ型ゼオライトを単独で添加して、該含ハロゲン系難燃剤含有スチレン系樹脂組成物の熱安定性を改良する技術であって、本発明で用いられるフェノール類ノボラック型エポキシ化合物についての記載は勿論のこと、当該エポキシ化合物とＡ型ゼオライトとの併用についての記載も示唆も見られない。
【００１７】
（７）ブロム系難燃剤含有スチレン系樹脂組成物に、周期律表第ＩＩ族及び第ＩＶ族の金属から選ばれた少なくとも１種の金属を含むゼオライトを添加する方法（特開昭６３−１７０４４０号）。これも、周期律表第ＩＩ族及び第ＩＶ族の金属から選ばれた少なくとも１種の金属を含むゼオライトを単独で添加して、該ブロム系難燃剤含有スチレン系樹脂組成物の熱安定性を改良する技術であって、本発明で用いられるフェノール類ノボラック型エポキシ化合物についての記載は勿論のこと、当該エポキシ化合物と周期律表第ＩＩ族若しくは第ＩＶ族の金属から選ばれた少なくとも１種の金属を含むゼオライトとの併用についての記載も示唆も見られない。
【００１８】
【発明が解決しようとする課題】
特開平４−１１６５０号に記載されているような常温で固体のエポキシ化合物や前述のハイドロタルサイト類やゼオライト類をそれぞれ単独で添加する従来の技術では、成形時の過酷な熱履歴に対してまだ十分な熱安定化効果は得られず、又、常温で固体のエポキシ化合物にこれらのハイドロタルサイト類やゼオライト類を併用添加しても十分な熱安定化効果が得られないため、更に熱安定化効果の優れる添加剤の開発が待たれていた。
【００１９】
【課題を解決するための手段】
本発明者等は、かかる観点から、スチレン系樹脂及びブロム系難燃剤からなる難燃化スチレン系樹脂に、熱安定化効果の優れる添加剤につき鋭意研究を重ねた結果、スチレン系樹脂１００重量部及びブロム系難燃剤１〜５０重量部からなる難燃化スチレン系樹脂に、
（ａ）成分  下記の反応で得られるフェノール類ノボラック型エポキシ化合物を０．０１〜５．０重量部
式（１）
【００２０】
【化１７】
0003839947.tif 000004
【００２１】
〔式（１）中、Ｒ1 は、Ｈ又はＣＨ3 、ｎ≧０〕
で示されるノボラック樹脂と、式（２）〜（７）
【００２２】
【化１８】
0003839947.tif 000005
【００２３】
【化１９】
0003839947.tif 000006
【００２４】
【化２０】
0003839947.tif 000007
【００２５】
【化２１】
0003839947.tif 000008
【００２６】
【化２２】
0003839947.tif 000009
【００２７】
【化２３】
0003839947.tif 000010
【００２８】
〔式（２）〜（７）中、Ｒ2 は、Ｒ1 と同義の基、ｍ≧０〕
で示されるフェノール類の少なくとも１種とエピハロヒドリンとを反応させ、水酸化アルカリで処理して得られるフェノール類ノボラック型エポキシ化合物、又は、
式（１）で示されるノボラック樹脂とエピハロヒドリンとを反応させ、水酸化アルカリで処理して得られる前駆体に、式（２）〜（７）で示されるフェノール類の少なくとも１種を反応させて得られるフェノール類ノボラック型エポキシ化合物
を添加してなる安定化された難燃化スチレン系樹脂組成物の熱安定性が向上することを見出した。更に、スチレン系樹脂１００重量部及びブロム系難燃剤１〜５０重量部からなる難燃化スチレン系樹脂に対して、
（ａ）成分  下記の反応で得られるフェノール類ノボラック型エポキシ化合物
式（１）
【００２９】
【化２４】
0003839947.tif 000011
【００３０】
〔式（１）中、Ｒ1 は、Ｈ又はＣＨ3 、ｎ≧０〕
で示されるノボラック樹脂と、式（２）〜（７）
【００３１】
【化２５】
0003839947.tif 000012
【００３２】
【化２６】
0003839947.tif 000013
【００３３】
【化２７】
0003839947.tif 000014
【００３４】
【化２８】
0003839947.tif 000015
【００３５】
【化２９】
0003839947.tif 000016
【００３６】
【化３０】
0003839947.tif 000017
【００３７】
〔式（２）〜（７）中、Ｒ2 は、Ｒ1 と同義の基、ｍ≧０〕
で示されるフェノール類の少なくとも１種とエピハロヒドリンとを反応させ、水酸化アルカリで処理して得られるフェノール類ノボラック型エポキシ化合物、又は、
式（１）で示されるノボラック樹脂とエピハロヒドリンとを反応させ、水酸化アルカリで処理して得られる前駆体に、式（２）〜（７）で示されるフェノール類の少なくとも１種を反応させて得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を０．０１〜５．０重量部
を添加してなる安定化された難燃化スチレン系樹脂組成物の熱安定性が尚一層顕著に向上することを見出し、本発明を完成した。ここに、本発明で用いられる（ａ）成分のフェノール類ノボラック型エポキシ化合物は従来の式（８）や式（９）で示されるノボラック型エポキシ化合物に比べて、難燃化スチレン系樹脂に対する熱安定化効果が極めて優れ、かつ、該エポキシ化合物自体の粉体形状（飴状の粉体ではなく、サラサラしている。）も極めて優れていることを見出した。
【００３８】
本発明で使用されるスチレン系樹脂としては、ビニル芳香族化合物の単量体、ビニル芳香族化合物単量体とその他の単量体との共重合体並びにそれらの混合物を挙げることが出来、当該「その他の単量体」としては、ビニル鎖状化合物単量体、ビニル複素環化合物単量体及び共役ジエン化合物単量体等を挙げることが出来る。
【００３９】
ビニル芳香族化合物単量体とは、下記の式
【００４０】
【化３１】
0003839947.tif 000018
【００４１】
で示されるベンゼン核にビニル基が結合したスチレンを基本骨格とし、下記の式
【００４２】
【化３２】
0003839947.tif 000019
【００４３】
〔式中、Ｒ3 は、炭素数１〜４のアルキル基、ビニル基、塩素、臭素を示し、同一の又は異なる置換基が同時に２個あってもよい。〕で示される該ベンゼン核に置換基が導入された核置換スチレン、下記の式
【００４４】
【化３３】
0003839947.tif 000020
【００４５】
〔式中、Ｒ4 、Ｒ5 、Ｒ6 は、水素原子、メチル基を示し、少なくとも１つは水素原子を示す。〕で示される該ベンゼン核に結合したビニル基に置換基が導入された側鎖置換スチレン並びに下記の式
【００４６】
【化３４】
0003839947.tif 000021
【００４７】
で示されるベンゼン核及びベンゼン核に結合したビニル基に置換基が導入された核・側鎖置換スチレンが挙げられる。
【００４８】
該核置換基の例としては、メチル、エチル、プロピル、ブチル、ビニル、塩素及び臭素が挙げられる。核置換スチレンの例としては、ｏ−，ｍ−及びｐ−メチルスチレン、ｏ−，ｍ−及びｐ−エチルスチレン、ｏ−，ｍ−及びｐ−プロピルスチレン、ｏ−，ｍ−及びｐ−ブチルスチレン、ｏ−，ｍ−及びｐ−ジビニルベンゼン、ｏ−クロルスチレン、２，３−ジクロルスチレン、２，４−ジクロルスチレン、２，５−ジクロルスチレン、２，６−ジクロルスチレン、ｏ−ブロムスチレン、２，３−ジブロムスチレン、２，４−ジブロムスチレン、２，５−ジブロムスチレン及び２，６−ジブロムスチレン等が挙げられる。
【００４９】
側鎖置換スチレンの例としては、α−メチルスチレン、α，β−ジメチルスチレン、β，β’−ジメチルスチレン等を挙げることが出来、核・側鎖置換スチレンの例としては、ｏ−（α−メチルビニル）トルエン等が挙げられる。
【００５０】
これらのビニル芳香族化合物単量体の中では、スチレン並びにα−メチルスチレンが広く使われている。
【００５１】
又、前記の「その他の単量体」であるビニル鎖状化合物単量体は、メチル基を有するか有しないビニル基が結合したニトリル化合物、同アミド化合物、炭素数３〜４の同低級脂肪族カルボン酸及び当該低級脂肪族カルボン酸の炭素数１〜８のアルキルエステル等を挙げることが出来る。その例としては、アクリロニトリル、メタクリロニトリル、アクリルアミド、メタクリルアミド、アクリル酸、メタクリル酸、アクリル酸メチル、アクリル酸エチル、アクリル酸プロピル、アクリル酸ブチル、アクリル酸−２−エチルヘキシル、メタクリル酸メチル、メタクリル酸エチル、メタクリル酸プロピル、メタクリル酸ブチル及びメタクリル酸−２−エチルヘキシル等を挙げることが出来、これらのビニル鎖状化合物単量体の中では、アクリロニトリル並びにメタクリル酸メチルが広く使われている。
【００５２】
ビニル複素環化合物単量体とは、メチル基を有するか有しないビニル基が結合した複素環式化合物であって、複素環としては、Ｎ，Ｏ，Ｓを少なくとも１個以上含む五員環乃至六員環の単環や該単環がベンゼン環と縮合した縮合多環を挙げることが出来、例えば、フラン、γ−ピラン、ピロ−ル、ピリジン、ピペリジン、イミダゾ−ル、ピラゾ−ル、ピリダジン、ピリミジン、ピラジン、キノリン、イソキノリン、オキサゾ−ル、イソオキサゾ−ル、チオフェン、チアゾ−ル、１，２，３−チアジアゾ−ル、カルバゾ−ル及びこれらの置換誘導体を挙げることが出来、このビニル複素環化合物単量体の例としては、ビニルピリジン、ビニルピペリジン、ビニルイミダゾ−ル、ビニルピラジン、ビニルチオフェン、ビニルチアゾ−ル及びビニルカルバゾ−ル等を挙げることが出来る。
【００５３】
共役ジエン化合物単量体とは、２個以上の炭素−炭素二重結合が、それぞれ炭素−炭素単結合を挟んで結合している単量体であって、炭素数４以上の鎖状共役ジエン化合物単量体が挙げられ、又、塩素又は臭素等のハロゲンを置換基として有していてもよい。共役ジエン化合物単量体の例としては、ブタジエン、１−クロルブタジエン、２−クロルブタジエン及びイソプレン等を挙げることが出来、これらの共役ジエン化合物単量体の中では、ブタジエンが広く使われている。
【００５４】
更に「その他の単量体」として、マレイミド、Ｎ−メチルマレイミド、Ｎ−エチルマレイミド、Ｎ−プロピルマレイミド、Ｎ−ブチルマレイミド、Ｎ−２−エチルヘキシルマレイミド、Ｎ−フェニルマレイミド及びＮ−シクロヘキシルマレイミド等の有機酸と炭素数１〜８の一価の飽和脂肪族アルコ−ルとのエステル並びに無水マレイン酸等を挙げることが出来る。
【００５５】
これらのスチレン系樹脂の中で代表的なものとして、ポリスチレン、アクリロニトリル−スチレン共重合体（以下、「ＡＳ樹脂」と称す。）、メタクリル酸メチル−スチレン共重合体、スチレン−α−メチルスチレン共重合体、スチレン−無水マレイン酸共重合体、スチレン−マレイミド共重合体、スチレン−Ｎ−置換マレイミド共重合体、アクリロニトリル−ブタジエン−スチレン共重合体（以下、「ＡＢＳ樹脂」と称す。）、メタクリル酸メチル−ブタジエン−スチレン共重合体（以下、「ＭＢＳ樹脂」と称す。）、アクリロニトリル−アクリルゴム−スチレン共重合体（以下、「ＡＡＳ樹脂」と称す。）、アクリロニトリル−スチレン−塩素化ポリエチレン共重合体（以下、「ＡＣＳ樹脂」と称す。）、メタクリル酸メチル−アクリロニトリル−ブタジエン−スチレン共重合体、アクリロニトリル−ブタジエン−スチレン−α−メチルスチレン共重合体、メタクリル酸メチル−ブタジエン−スチレン−α−メチルスチレン共重合体又はこれらの混合品を挙げることが出来、これらのスチレン系樹脂の中でも、ポリスチレン、ＡＳ樹脂、ＡＢＳ樹脂、ＭＢＳ樹脂、ＡＡＳ樹脂、ＡＣＳ樹脂、アクリロニトリル−ブタジエン−スチレン−α−メチルスチレン共重合体又はこれらの混合品が一般的に広く使用されている。
【００５６】
尚、これらのスチレン系樹脂は通常は単独で用いるが、必要ならば、その２種以上を併用することも出来る。
【００５７】
本発明に使用されるスチレン系樹脂にガラス繊維を添加して使用することは何ら問題はなく、本発明の熱安定性にも何ら影響を与えるものではない。
【００５８】
本発明に使用されるブロム系難燃剤は、通常この分野で使用されるブロム系難燃剤を限定なく使用することが出来、これらの中でも汎用されるものとして、ブロム化フェノール類、ブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系の各難燃剤を挙げることが出来る。
【００５９】
ブロム化フェノール類は、１個以上のブロム原子がフェノール基に結合した化合物であって、例えば、ジブロムフェノール及びトリブロムフェノールを挙げることが出来、市販されているブロム化フェノール類難燃剤としては、ブロモケム・ファーイースト（株）の「ＦＲ−６１２」及び「ＦＲ−６１３」、グレート・レークス・ケミカル（株）の「Ｇｒｅａｔ  Ｌａｋｅｓ  ＰＨ−７３」等を挙げることが出来る。
【００６０】
ブロム化フェニルエーテル類は、１個以上のブロム原子がフェニルエーテル基に結合した化合物であって、例えば、２，３−ジブロムプロピルペンタブロムフェニルエーテル、ビス（トリブロムフェノキシ）エタン、ペンタブロムフェニルプロピルエーテル、ヘキサブロムジフェニルエーテル、オクタブロムジフェニルエーテル、デカブロムジフェニルエーテル及びポリジブロムフェニレンオキサイドを挙げることが出来、市販されているブロム化フェノール類難燃剤としては、ブロモケム・ファーイースト（株）の「ＦＲ−１２１０」及び「ＦＲ−１２０８」、グレート・レークス・ケミカル（株）の「Ｇｒｅａｔ  Ｌａｋｅｓ  ＦＦ−６８０」、「Ｇｒｅａｔ  Ｌａｋｅｓ  ＤＥ−８３」、「Ｇｒｅａｔ  Ｌａｋｅｓ  ＤＥ−８３Ｒ」及び「Ｇｒｅａｔ  Ｌａｋｅｓ  ＤＥ−７９」、アルベマール（株）の「Ｓａｙｔｅｘ  １０２Ｅ」及び「Ｓａｙｔｅｘ  １１１」等を挙げることが出来る。
【００６１】
ブロム化ビスフェノ−ルＡ系カ−ボネ−トオリゴマ−は、下記式
【００６２】
【化３５】
0003839947.tif 000022
【００６３】
で示される基の重合物であって、オリゴマ−とは、重合度（ｎ）が１〜１０のものをいう。例えば、下記式で示される難燃剤を挙げることが出来る。
【００６４】
【化３６】
0003839947.tif 000023
【００６５】
上記式の市販されている難燃剤としては、帝人化成（株）の「ファイヤガ−ド７０００」及び「ファイヤガ−ド７５００」を挙げることが出来る。
【００６６】
【化３７】
0003839947.tif 000024
【００６７】
又、上記式の市販されている難燃剤としては、グレ−ト・レ−クス・ケミカル（株）の「Ｇｒｅａｔ  Ｌａｋｅｓ  ＢＣ−５２」及び「Ｇｒｅａｔ  Ｌａｋｅｓ  ＢＣ−５８」等を挙げることが出来る。
【００６８】
ブロム化ビスフェノ−ルＡ系エポキシ樹脂は、下記式
【００６９】
【化３８】
0003839947.tif 000025
【００７０】
で示される重合物の末端に下記式
【００７１】
【化３９】
0003839947.tif 000026
【００７２】
で示されるエポキシプロピル基が結合した化合物を挙げることが出来、樹脂とは、重合度（ｎ）が１〜１００のものを挙げることが出来、例えば、下記式で示される難燃剤を挙げることが出来る。
【００７３】
【化４０】
0003839947.tif 000027
【００７４】
上記式の市販されている難燃剤としては、重合度に応じて種々の製品があり、ブロモケム・ファ−イ−スト（株）の「Ｆ−２３００」、「Ｆ−２３００Ｈ」、「Ｆ−２４００」及び「Ｆ−２４００Ｈ」、大日本インキ化学工業（株）の「プラサ−ムＥＰ−１６」、「プラサ−ムＥＰ−３０」、「プラサ−ムＥＰ−１００」及び「プラサ−ムＥＰ−５００」、阪本薬品工業（株）の「ＳＲ−Ｔ１０００」、「ＳＲ−Ｔ２０００」、「ＳＲ−Ｔ５０００」及び「ＳＲ−Ｔ２００００」等を挙げることが出来る。
【００７５】
又、ブロム化ビスフェノ−ルＡ系エポキシ樹脂の例として、上記式の両末端のエポキシ基がブロック化剤で封鎖された化合物及び片側の末端エポキシ基がブロック化剤で封鎖された化合物を挙げることが出来る。そのブロック化剤としては、エポキシ基を開環付加する化合物であれば限定されないが、フェノ−ル類、アルコ−ル類、カルボン酸類、アミン類及びイソシアネ−ト類等にブロム原子を含有するものを挙げることが出来、その中でも難燃効果を向上させる点でブロム化フェノ−ル類が好ましく、ジブロムフェノ−ル、トリブロムフェノ−ル、ペンタブロムフェノ−ル、ジブロムエチルフェノ−ル、ジブロムプロピルフェノ−ル、ジブロムブチルフェノ−ル及びジブロムクレゾ−ル等を挙げることが出来る。
【００７６】
当該重合物の両末端のエポキシ基がブロック化剤で封鎖された難燃剤の例としては、下記式で示される難燃剤を挙げることが出来る。
【００７７】
【化４１】
0003839947.tif 000028
【００７８】
上記式の市販されている難燃剤としては、大日本インキ化学工業（株）の「プラサ−ムＥＣ−１４」、「プラサ−ムＥＣ−２０」及び「プラサ−ムＥＣ−３０」、東都化成（株）の「ＴＢ−６０」及び「ＴＢ−６２」、阪本薬品工業（株）の「ＳＲ−Ｔ３０４０」及び「ＳＲ−Ｔ７０４０」等を挙げることが出来る。
【００７９】
又、当該重合物の片側の末端エポキシ基がブロック化剤で封鎖された難燃剤の例としては、下記式で示される難燃剤を挙げることが出来る。
【００８０】
【化４２】
0003839947.tif 000029
【００８１】
上記式の市販されている難燃剤としては、大日本インキ化学工業（株）の「プラサームＥＰＣ−１５Ｆ」、油化シェルエポキシ（株）の「Ｅ５３５４」等を挙げることが出来る。
【００８２】
ブロム化スチレン系難燃剤は、下記式
【００８３】
【化４３】
0003839947.tif 000030
【００８４】
で示されるスチレン骨格のベンゼン環に１〜５個のブロム原子が結合した下記式
【００８５】
【化４４】
0003839947.tif 000031
【００８６】
で示されるブロム化スチレンモノマー及び下記式
【００８７】
【化４５】
0003839947.tif 000032
【００８８】
で示されるその重合体（ポリマー）であって、好ましくは重合体である。例えば、ブロムスチレン及びブロム化ポリスチレンを挙げることが出来、市販されているブロム化ポリスチレン系難燃剤としては、グレ−ト・レ−クス・ケミカル（株）の「Ｇｒｅａｔ  Ｌａｋｅｓ  ＰＤＢＳ−１０」及び「Ｇｒｅａｔ  Ｌａｋｅｓ  ＰＤＢＳ−８０」等を挙げることが出来る。又、前記の難燃剤と製法は異なるが、フェロ（株）の「パイロチェック６８ＰＢ」もブロム化ポリスチレン系難燃剤の例として挙げることが出来る。
【００８９】
ブロム化フタルイミド系難燃剤は、１〜８個のブロム原子が、１〜２個のフタルイミド基のベンゼン環に結合した化合物であって、例えば、下記式のエチレンビス（テトラブロムフタルイミド）
【００９０】
【化４６】
0003839947.tif 000033
【００９１】
を挙げることが出来、市販されている難燃剤としては、アルベマ−ル（株）の「Ｓａｙｔｅｘ  ＢＴ−９３」及び「Ｓａｙｔｅｘ  ＢＴ−９３Ｗ」を挙げることが出来る。
【００９２】
ブロム化ベンゼン類は、１個以上のブロム原子がベンゼン環に結合した基からなる化合物であって、テトラブロムベンゼン、ヘキサブロムベンゼン、ブロムフェニルアリルエーテル、ペンタブロムトルエン、ビス（ペンタブロムフェニル）エタン及びポリ（ペンタブロムベンジルアクリレート）等を挙げることが出来、市販されている難燃剤としては、アルベマール（株）の「Ｓａｙｔｅｘ  ８０１０」を挙げることが出来る。
【００９３】
ブロム化フェノキシトリアジン系難燃剤は、１〜５個のブロム原子がフェノキシ基に結合し、そのブロム化フェノキシ基の１〜３個がトリアジン環に結合した化合物であって、例えば、トリス（ジブロムフェノキシ）トリアジン及び下記式のトリス（トリブロムフェノキシ）トリアジン
【００９４】
【化４７】
0003839947.tif 000034
【００９５】
等を挙げることが出来、上記式の市販されている難燃剤としては、第一工業製薬（株）の「ピロガ−ド  ＳＲ−２４５」を挙げることが出来る。
【００９６】
ブロム化シクロアルカンは、１〜６個のブロム原子が炭素数６〜１２のシクロアルカン（環状脂肪族炭化水素）に結合した炭化水素類である。該シクロアルカンの例としては、シクロヘキサン及びシクロドデカンを挙げることが出来、ブロム化シクロアルカンの例としては、モノブロムシクロヘキサン、ジブロムシクロヘキサン、トリブロムシクロヘキサン、テトラブロムシクロヘキサン、ペンタブロムシクロヘキサン、ヘキサブロムシクロヘキサン、モノブロムシクロドデカン、ジブロムシクロドデカン、トリブロムシクロドデカン、テトラブロムシクロドデカン、ペンタブロムシクロドデカン及びヘキサブロムシクロドデカン等を挙げることが出来る。
【００９７】
ヘキサブロムシクロドデカンとしては、ブロモケム・ファ−イ−スト（株）の「ＦＲ−１２０６」、アルベマ−ル（株）の「Ｓａｙｔｅｘ  ＨＢＣＤ」、グレ−ト・レ−クス・ケミカル（株）の「Ｇｒｅａｔ  Ｌａｋｅｓ  ＣＤ−７５Ｐ」及び第一工業製薬（株）の「ピロガード  ＳＲ−１０３」等を挙げることが出来る。
【００９８】
実施例において、これらの中で汎用されている代表的なブロム系難燃剤を使用しているが、それ以外の上記ブロム系難燃剤を使用しても、同様の効果を示すことが期待される。
【００９９】
前記のような汎用されるブロム系難燃剤以外に、文献にも示され、ブロム系難燃剤メ−カ−のカタログ等にも示されているものももちろん使用することが出来、これらブロム系難燃剤からなる難燃化スチレン系樹脂組成物についても、本発明の効果を遜色なく実現することが充分に期待される。それらのブロム系難燃剤としては、ブロム化アルカン、ブロム化イソシアヌレ−ト類、ブロム化マレイミド、ブロム化フタル酸類及びブロム化ビスフェノ−ルＡ類モノマ−又はブロム化ビスフェノールＳ類モノマーを挙げることが出来る。
【０１００】
ブロム化アルカンは、１〜８個のブロム原子が炭素数２〜６のアルカン（鎖状脂肪族炭化水素）に結合した化合物である。該アルカンの例としては、エタン、プロパン、ブタン、ペンタン及びヘキサンを挙げることが出来、ブロム化アルカンの例としては、モノブロムエタン、ジブロムエタン、テトラブロムエタン、モノブロムプロパン、ジブロムプロパン、トリブロムプロパン、ペンタブロムプロパン、ヘキサブロムプロパン、オクタブロムプロパン、モノブロムブタン、ジブロムブタン、テトラブロムブタン、ヘキサブロムブタン、オクタブロムブタン、モノブロムペンタン、ジブロムペンタン、トリブロムペンタン、ペンタブロムペンタン、オクタブロムペンタン、モノブロムヘキサン、ジブロムヘキサン、トリブロムヘキサン、テトラブロムヘキサン、ペンタブロムヘキサン、ヘキサブロムヘキサン及びオクタブロムヘキサン等を挙げることが出来る。
【０１０１】
ブロム化イソシアヌレート類は、前記のブロム化アルカンのアルキル残基とイソシアヌル酸残基が結合した化合物並びに１〜５個のブロム原子がフェノキシ基に結合したブロム化フェノキシ基とイソシアヌル酸残基が結合した化合物を挙げることが出来る。その具体例としては、トリス（モノブロムエチル）イソシアヌレート、トリス（ジブロムエチル）イソシアヌレート、トリス（テトラブロムエチル）イソシアヌレート、トリス（モノブロムプロピル）イソシアヌレート、トリス（２，３−ジブロムプロピル）イソシアヌレート、トリス（トリブロムプロピル）イソシアヌレート、トリス（テトラブロムプロピル）イソシアヌレート、トリス（ペンタブロムプロピル）イソシアヌレート、トリス（ヘプタブロムプロピル）イソシアヌレート、トリス（モノブロムブチル）イソシアヌレート、トリス（ジブロムブチル）イソシアヌレート、トリス（ペンタブロムブチル）イソシアヌレート、トリス（オクタブロムブチル）イソシアヌレート、トリス（モノブロムペンチル）イソシアヌレート、トリス（ジブロムペンチル）イソシアヌレート、トリス（ペンタブロムペンチル）イソシアヌレート、トリス（オクタブロムペンチル）イソシアヌレート、トリス（モノブロムヘキシル）イソシアヌレート、トリス（ジブロムヘキシル）イソシアヌレート、トリス（トリブロムヘキシル）イソシアヌレート、トリス（ペンタブロムヘキシル）イソシアヌレート、トリス（モノブロムフェノキシ）イソシアヌレート、トリス（ジブロムフェノキシ）イソシアヌレート、トリス（トリブロムフェノキシ）イソシアヌレート、トリス（ペンタブロムフェノキシ）イソシアヌレート、トリス（モノブロムエチルフェノキシ）イソシアヌレート、トリス（ジブロムエチルフェノキシ）イソシアヌレート、トリス（テトラブロムエチルフェノキシ）イソシアヌレート、トリス（モノブロムプロピルフェノキシ）イソシアヌレート、トリス（ジブロムプロピルフェノキシ）イソシアヌレート及びトリス（テトラブロムプロピルフェノキシ）イソシアヌレート等を挙げることが出来る。
ブロム化マレイミドは、１〜５個のブロム原子がマレイミド基に結合した化合物であって、例えば、モノブロムフェニルマレイミド、ジブロムフェニルマレイミド、トリブロムフェニルマレイミド、ペンタブロムフェニルマレイミド等を挙げることが出来る。
【０１０２】
ブロム化フタル酸類は、１〜４個のブロム原子がフタル酸に結合した化合物を挙げることが出来、その例としては、モノブロム無水フタル酸、ジブロム無水フタル酸、トリブロム無水フタル酸、テトラブロム無水フタル酸等を挙げることが出来る。
【０１０３】
ブロム化ビスフェノールＡ類又はブロム化ビスフェノールＳ類は、１〜８個のブロム原子がビスフェノールＡ残基又はビスフェノールＳ残基のベンゼン環に結合した化合物を挙げることが出来、その例としては、テトラブロムビスフェノールＡ、テトラブロムビスフェノールＡビス（２−ヒドロキシエチルエーテル）、テトラブロムビスフェノールＡビス（２，３−ジブロムプロピルエーテル）、テトラブロムビスフェノールＡビス（２−ブロムエチルエーテル）、テトラブロムビスフェノールＡビス（プロピルエーテル）、テトラブロムビスフェノールＳ及びテトラブロムビスフェノールＳビス（２，３−ジブロムプロピルエーテル）等を挙げることが出来る。
【０１０４】
本発明で使用されるブロム系難燃剤の使用量は、スチレン系樹脂に要求される難燃化の程度及び物性との関係から種々に変化するものであり、通常、スチレン系樹脂１００重量部に対して、１〜５０重量部使用される。１重量部未満では、所望の難燃性を付与出来ず、又、５０重量部を超えると、難燃性は充分であっても、当該樹脂組成物の成型体の物性を損なうので好ましくない。しかしながら、難燃性と物性とのバランスから、実用的には、５〜３０重量部の範囲で使用される。
【０１０５】
又、目的に応じては、ブロム系難燃剤を２種以上併用することが出来るが、通常は１種類で充分である。
【０１０６】
難燃化効果を更に高める目的で、三酸化アンチモン等の難燃助剤を併用することはよく行なわれることであるが、この難燃助剤の添加によって、本発明の効果に何ら影響を与えるものではない。その難燃助剤の添加量は、通常、スチレン系樹脂１００重量部に対して、１〜２０重量部使用されるが、物性等との関係で、好ましい使用量は２〜５重量部である。
【０１０７】
本発明で使用される（ａ）成分は、下記の反応で得られるフェノール類ノボラック型エポキシ化合物である。
【０１０８】
式（１）
【０１０９】
【化４８】
0003839947.tif 000035
【０１１０】
〔式（１）中、Ｒ1 は、Ｈ又はＣＨ3 、ｎ≧０〕
で示されるノボラック樹脂と、式（２）〜（７）
【０１１１】
【化４９】
0003839947.tif 000036
【０１１２】
【化５０】
0003839947.tif 000037
【０１１３】
【化５１】
0003839947.tif 000038
【０１１４】
【化５２】
0003839947.tif 000039
【０１１５】
【化５３】
0003839947.tif 000040
【０１１６】
【化５４】
0003839947.tif 000041
【０１１７】
〔式（２）〜（７）中、Ｒ2 は、Ｒ1 と同義の基、ｍ≧０〕
で示されるフェノール類の少なくとも１種とエピハロヒドリンとを反応させ、水酸化アルカリで処理、又は、式（１）で示されるノボラック樹脂とエピハロヒドリンとを反応させ、水酸化アルカリで処理して得られる前駆体と、式（２）〜（７）で示されるフェノール類の少なくとも１種を反応させて得られる。
【０１１８】
式（１）で示されるノボラック樹脂は、Ｒ1 がＨであるとき式（１−１）
【０１１９】
【化５５】
0003839947.tif 000042
【０１２０】
のフェノールノボラック樹脂であり、Ｒ1 がＣＨ3 であるとき式（１−２）
【０１２１】
【化５６】
0003839947.tif 000043
【０１２２】
のクレゾールノボラック樹脂である。本発明で使用するときは、フェノールノボラック樹脂とクレゾールノボラック樹脂が混合されていてもよい。
【０１２３】
本発明に使用されるノボラック樹脂は、軟化点、フェニル核数を、特に限定するものではなく、通常市販されているものを使用出来るが、目的とする化合物の要求性能から考えれば、軟化点が高く、フェニル核数の大きいものが好ましい。特に、ｎ＝４〜８である６核体〜１０核体を主成分とするものが好ましい。
【０１２４】
本発明に使用される式（２）〜（７）のフェノール類としては、ジフェノール誘導体、ビスフェノールＳ誘導体、ジヒドロキシベンゼン誘導体、ビスフェノールＡ誘導体、ジヒドロキシナフタレン類及びノボラック樹脂が挙げられ、これらのフェノール類の中でも、ジフェノール誘導体、ノボラック樹脂が好ましい。
【０１２５】
式（２）のジフェノール誘導体は、Ｒ2 がＨであるとき４，４’−ジフェノールであり、Ｒ2 がＣＨ3 であるとき３，３’，５，５’−テトラメチルジフェノールである。
【０１２６】
式（３）のビスフェノールＳ誘導体は、Ｒ2 がＨであるときビスフェノールＳであり、Ｒ2 がＣＨ3 であるときテトラメチルビスフェノールＳである。
【０１２７】
式（４）のジヒドロキシベンゼン誘導体は、１，２−ジヒドロキシベンゼン、１，３−ジヒドロキシベンゼン、ハイドロキノンであるが、ハイドロキノンが最も好ましい。
【０１２８】
式（５）のビスフェノールＡ誘導体は、Ｒ2 がＨであるときビス（４−ヒドロキシフェニル）メタンであり、Ｒ2 がＣＨ3 であるときビスフェノールＡである。
【０１２９】
式（６）のジヒドロキシナフタレン類は、各種の置換体があるが、それらの置換体の中でも、１，６−ジヒドロキシナフタレン、２，６−ジヒドロキシナフタレンが最も好ましい。
【０１３０】
式（７）のノボラック樹脂は、Ｒ2 がＨであるときフェノールノボラック樹脂であり、Ｒ2 がＣＨ3 であるときクレゾールノボラック樹脂である。
【０１３１】
これらのフェノール類の中でも、４，４’−ジフェノール、フェノールノボラック樹脂、クレゾールノボラック樹脂が、特に好ましい。
【０１３２】
前記（ａ）成分の製造時の、ノボラック樹脂とフェノール類の添加割合は、該ノボラック樹脂１００重量部に対して、該フェノール類が２〜９０重量部、好ましくは３〜２０重量部である。該ノボラック樹脂の添加割合が多すぎると、生成エポキシ化合物の軟化点が低くなり、熱安定性が悪くなる。又、前者の添加割合が少なすぎると、生成エポキシ化合物の結晶性が高くなり軟化点は上がるが、硬化に近い状態となるため溶剤への溶解性が悪くなるので、該エポキシ化合物自体の製造が困難になる。
【０１３３】
本発明におけるエピハロヒドリンとしては、通常、エピクロルヒドリン、又はエピブロムヒドリンが用いられるが、エピクロルヒドリンが特に好ましい。
【０１３４】
本発明における水酸化アルカリとしては、通常、水酸化ナトリウム、又は水酸化カリウムが用いられるが、水酸化ナトリウムが特に好ましい。
【０１３５】
本発明に使用されるノボラック樹脂並びにフェノール類とエピハロヒドリンの付加反応及び閉環反応は、一般的なエポキシ化合物の製造方法に従って行なわれ、大きく分けて次の２種類があるが、いずれの方法を用いてもよい。
【０１３６】
即ち、フェノール類による縮合を、ノボラック樹脂とエピハロヒドリンの反応前に行なう方法と、反応後に行なう方法である。
【０１３７】
（ａ）成分のフェノール類ノボラック型エポキシ化合物の製造工程を模式的に示すと、次のようになる。
【０１３８】
（方法１）  ノボラック樹脂＋フェノール類＋エピハロヒドリン（少量）→（縮合）→エピハロヒドリン（過剰量）→（加熱、付加）→（水酸化アルカリ水溶液添加、閉環）→（塩及び過剰のエピハロヒドリンの除去）→（生成物）フェノール類ノボラック型エポキシ化合物
（方法２）  ノボラック樹脂＋エピハロヒドリン（過剰量）→（加熱、付加）→（水酸化アルカリ水溶液添加、閉環）→（塩及び過剰のエピハロヒドリンの除去）→フェノール類→（縮合）→（溶媒除去）→（生成物）フェノール類ノボラック型エポキシ化合物
ノボラック樹脂とフェノール類の各化合物の種類及び添加割合に応じて、異なる構造のフェノール類ノボラック型エポキシ化合物が得られるが、それらの構造を特定することは現在のところ出来ていないが、従来のフェノールノボラック型エポキシ樹脂或はクレゾールノボラック型エポキシ樹脂の中に本発明で使用されるフェノール類の構造が構成要素として入り込んだ構造をとっているものと考えられる。従って、上記反応により得られたフェノール類ノボラック型エポキシ化合物は、従来使用されたフェノールノボラック型エポキシ樹脂或はクレゾールノボラック型エポキシ樹脂とは異なる構造の化合物である。
【０１３９】
ノボラック樹脂の例としては、フェノールノボラック樹脂及びクレゾールノボラック樹脂を挙げることが出来る。
【０１４０】
フェノール類の具体例としては、４，４’−ジフェノール、ビスフェノールＳ、ハイドロキノン、ビスフェノールＡ、ビス（４−ヒドロキシフェニル）メタン、２，６−ジヒドロキシナフタレン、フェノールノボラック樹脂及びクレゾールノボラック樹脂等を挙げることが出来る。
【０１４１】
ノボラック樹脂とフェノール類の各化合物の種類に応じて、上記反応により得られる（ａ）成分のフェノール類ノボラック型エポキシ化合物の例を表１、表２に示す。
【０１４２】
【表１】
0003839947.tif 000044
【０１４３】
【表２】
0003839947.tif 000045
【０１４４】
以上の例示は、ノボラック樹脂及びフェノール類を夫々各１種づつ使用した例であるが、ノボラック樹脂又はフェノール類を夫々複数成分混合使用した場合には、生成物の（ａ）成分は極めて複雑な構造を有するものとなる。
【０１４５】
ここで、（ａ）成分のフェノール類ノボラック型エポキシ化合物の製造方法を詳細に説明すると、
（方法１）  式（１）で示されるノボラック樹脂と、式（２）〜（７）で示されるフェノール類の少なくとも１種を少量のエピハロヒドリンと４級アンモニウム塩の存在下で予備縮合させた後、過剰のエピハロヒドリンを添加し、加熱して付加反応を行ない、次いで水酸化アルカリ水溶液で処理して閉環反応を行なう
又は、
（方法２）  式（１）で示されるノボラック樹脂に、４級アンモニウム塩の存在下で、過剰のエピハロヒドリンを添加し、加熱して付加反応を行ない、次いで水酸化アルカリ水溶液で処理して閉環反応を行ない得られたエポキシ化合物に、式（２）〜（７）で示されるフェノール類の少なくとも１種と溶媒と４級アンモニウム塩とを添加し、加熱縮合させる
ことにより、フェノール類ノボラック型エポキシ化合物を製造することが出来る。
【０１４６】
本発明で使用するフェノール類ノボラック型エポキシ化合物を製造する代表的な例を説明する。
【０１４７】
（方法１）
撹拌装置、温度計、滴下ロート及び還流装置の付いた反応装置に、所定量のノボラック樹脂と所定量のフェノール類をエピハロヒドリンとともに仕込んで溶解し、４級アンモニウム塩を加えて約１１０℃の温度で数時間反応を行なう。反応終了後、更に所定量のエピハロヒドリンを加え、約１１０℃の温度で数時間反応を行なう。その後、冷却して温度を約９０℃に下げ、水酸化アルカリ水溶液を数時間かけて滴下する。その間の反応系の温度を約９０℃に保持し、反応系内の水をエピハロヒドリンと共沸混合物として系外に取り出し、エピハロヒドリンのみを系内に戻す。
【０１４８】
水酸化アルカリ水溶液の滴下終了後も、更に約３０分間同じ条件を保持して反応を行なう。
【０１４９】
反応終了後、反応生成物を水洗して副生塩及び過剰の水酸化アルカリを除去してから、減圧下で過剰のエピハロヒドリンを除去し、目的とするフェノール類ノボラック型エポキシ化合物を得る。
【０１５０】
（方法２）
撹拌装置、温度計、滴下ロート及び還流装置の付いた反応装置に、所定量のノボラック樹脂を過剰のエピハロヒドリンとともに仕込んで溶解し、４級アンモニウム塩を加えて約１１０℃の温度で数時間反応を行なう。反応終了後、冷却して温度を約９０℃に下げ、水酸化アルカリ水溶液を数時間かけて滴下する。その間の反応系の温度を約９０℃に保持し、反応系内の水をエピハロヒドリンと共沸混合物として系外に取り出し、エピハロヒドリンのみを系内に戻す。
【０１５１】
水酸化アルカリ水溶液の滴下終了後も、更に約３０分間同じ条件を保持して反応を行なう。
【０１５２】
反応終了後、反応生成物を水洗して副生塩及び過剰の水酸化アルカリを除去してから、減圧下で過剰のエピハロヒドリンを除去し、前駆体であるエポキシ化合物を得る。
【０１５３】
このエポキシ化合物に、フェノール類、４級アンモニウム塩、更に溶媒としてトルエンを加え約１１０℃の温度で数時間反応を行なった後、水洗にて触媒の４級アンモニウム塩を取り除く。次いで、減圧下でトルエンを除去し、目的とするフェノール類ノボラック型エポキシ化合物を得る。
【０１５４】
更に、以下に具体的化合物を使用した該エポキシ化合物の合成例を記すが、他のノボラック樹脂及びフェノール類を使用しても同様に対応するエポキシ化合物が得られる。
【０１５５】
〔合成例−１〕４，４’−ジフェノール−ｏ−クレゾールノボラック型エポキシ化合物
撹拌装置、温度計、滴下ロート及び還流装置の付いた反応装置に、ｏ−クレゾールノボラック樹脂１２４ｇ、４，４’−ジフェノール１５ｇ、エピクロルヒドリン２００ｇ及び５０％テトラメチルアンモニウムクロライド水溶液３ｇを混合し、１１０℃で２時間撹拌して反応させた。
【０１５６】
その後、エピクロルヒドリン３００ｇを加え、１１０℃で２時間撹拌して反応を行った。次いで、温度を９０℃に下げ、４８．５％水酸化ナトリウム水溶液１０８ｇを２時間かけて滴下した。水酸化ナトリウム水溶液の滴下中は、系内の温度を８０〜９０℃に、減圧度を１００〜１５０ｍｍＨｇに保ち、反応系の水をエピクロルヒドリンとの共沸混合物にして系外に取り出し、エピクロルヒドリンは系内に戻した。
水酸化ナトリウム水溶液の滴下終了後、更に３０分間同一の状態に保ち反応させた。
【０１５７】
反応終了後、温度を室温まで冷却し、反応生成物を水洗した。次いで、減圧下で加熱して過剰のエピクロルヒドリンを留去して、目的とするエポキシ化合物２１０ｇを得た。
【０１５８】
〔合成例−２〕ビスフェノールＳ−ｏ−クレゾールノボラック型エポキシ化合物
〔合成例−１〕と同様の条件で、４，４’−ジフェノールの代わりに、ビスフェノールＳ１５ｇを用いて合成を行ない、目的とするエポキシ化合物２２０ｇを得た。
【０１５９】
〔合成例−３〕ハイドロキノン−ｏ−クレゾールノボラック型エポキシ化合物
〔合成例−１〕と同様な装置に、ｏ−クレゾールノボラック樹脂１２５ｇ、ハイドロキノン１０ｇ、エピクロルヒドリン２００ｇ及び５０％テトラメチルアンモニウムクロライド水溶液３ｇを混合し、１１０℃で２時間撹拌して反応させた。
【０１６０】
その後、エピクロルヒドリン３００ｇを加え、１１０℃で２時間撹拌して反応を行った。次いで、温度を６０℃に下げ、４８．５％水酸化ナトリウム水溶液１０８ｇを２時間かけて滴下した。水酸化ナトリウム水溶液の滴下中は系内の温度を５０〜６０℃に、減圧度を１００〜２００ｍｍＨｇに保ち、〔合成例−１〕と同様な操作で反応を行なった。
【０１６１】
反応終了後、温度を室温まで冷却し、反応生成物を水洗した。次いで、減圧下で加熱して過剰のエピクロルヒドリンを留去して、目的とするエポキシ化合物２２０ｇを得た。
【０１６２】
〔合成例−４〕ビスフェノールＡ−ｏ−クレゾールノボラック型エポキシ化合物
〔合成例−３〕と同様の条件で、ハイドロキノンの代わりに、ビスフェノールＡ１０ｇを用いて合成を行い、目的とするエポキシ化合物２４０ｇｒを得た。
【０１６３】
〔合成例−５〕クレゾールノボラック樹脂−ｏ−クレゾールノボラック型エポキシ化合物
〔合成例−１〕と同様な装置に、ｏ−クレゾールノボラック樹脂１２４ｇ、エピクロルヒドリン５００ｇ及び５０％テトラメチルアンモニウムクロライド水溶液３ｇを混合し、１１０℃で２時間撹拌して反応させた。
【０１６４】
次いで、温度を９０℃に下げ、４８．５％水酸化ナトリウム水溶液１０８ｇを２時間かけて滴下した。水酸化ナトリウム水溶液の滴下中は系内の温度を８０〜９０℃に、減圧度を１００〜２００ｍｍＨｇに保ち、〔合成例−１〕と同様な操作で反応を行なった。
【０１６５】
反応終了後、温度を室温まで冷却し、反応生成物を水洗した。次いで、減圧下で加熱して過剰のエピクロルヒドリンを留去して、前駆体のエポキシ化合物を得た。ここにトルエン５００ｇ、ｏ−クレゾールノボラック樹脂１５ｇ、５０％テトラメチルアンモニウムクロライド水溶液３ｇを混合し、１１０℃で２時間反応を行なった。
【０１６６】
反応終了後、温度を室温まで冷却し、反応生成物を水洗した後、減圧下で加熱してトルエンを留去して、目的とするエポキシ化合物２１０ｇを得た。
【０１６７】
本発明で使用される（ｂ）成分のハイドロタルサイトは、マグネシウム及びアルミニウムからなる化合物であって、例えば、下記の一般式（１０）
【０１６８】
【化５７】
0003839947.tif 000046
【０１６９】
で示される化合物を挙げることが出来る。
【０１７０】
又、（ｃ）成分の亜鉛置換ハイドロタルサイト類化合物は、例えば、一般式（１０）中のＭｇの一部をＺｎに置換した化合物であって、下記の一般式（１１）
【０１７１】
【化５８】
0003839947.tif 000047
【０１７２】
の化合物を挙げることが出来る。Ｚｎの置換率としては、Ｍｇに対して、１モル％〜５０モル％であり、好ましくは、１５モル％〜３０モル％である。
【０１７３】
〔式（１０）及び（１１）中の、ｑは１又は２であり、Ａq-はｑ価のアニオン、即ち（ＣＯ3 ）2-又は（ＣｌＯ4 ）- であり、X 、y1、y2及びａはそれぞれ下記の条件を満足する実数を示す。
０＜X ≦０．５、  y1＋y2＝１−X ，y1≧y2  、  ０≦ａ＜１  〕。
【０１７４】
一般式（１０）の代表例としては、次のものが挙げられる。
Ｎｏ．１  ：Ｍｇ0.750 Ａｌ0.250 （ＯＨ）2 （ＣＯ3 ）0.125 ・0.5 Ｈ2 Ｏ
Ｎｏ．２  ：Ｍｇ0.692 Ａｌ0.308 （ＯＨ）2 （ＣＯ3 ）0.154 ・0.1 Ｈ2 Ｏ
Ｎｏ．３  ：Ｍｇ0.683 Ａｌ0.317 （ＯＨ）2 （ＣＯ3 ）0.159 ・0.5 Ｈ2 Ｏ
Ｎｏ．４  ：Ｍｇ0.667 Ａｌ0.333 （ＯＨ）2 （ＣＯ3 ）0.167 ・0.1 Ｈ2 Ｏ
Ｎｏ．５  ：Ｍｇ0.750 Ａｌ0.250 （ＯＨ）2 （ＣｌＯ4 ）0.250 ・0.5 Ｈ2 Ｏ
Ｎｏ．６  ：Ｍｇ0.692 Ａｌ0.308 （ＯＨ）2 （ＣｌＯ4 ）0.308 ・0.1 Ｈ2 Ｏ
Ｎｏ．７  ：Ｍｇ0.667 Ａｌ0.333 （ＯＨ）2 （ＣｌＯ4 ）0.333 ・0.1 Ｈ2 Ｏ
。
【０１７５】
一般式（１１）の代表例としては、次のものが挙げられる。
Ｎｏ．８  ：Ｍｇ0.625 Ｚｎ0.125 Ａｌ0.250 （ＯＨ）2 （ＣＯ3 ）0.125 ・0.45Ｈ2 Ｏ
Ｎｏ．９  ：Ｍｇ0.538 Ｚｎ0.154 Ａｌ0.308 （ＯＨ）2 （ＣＯ3 ）0.154
Ｎｏ．１０：Ｍｇ0.500 Ｚｎ0.167 Ａｌ0.333 （ＯＨ）2 （ＣＯ3 ）0.167 ・0.54Ｈ2 Ｏ
Ｎｏ．１１：Ｍｇ0.625 Ｚｎ0.125 Ａｌ0.250 （ＯＨ）2 （ＣｌＯ4 ）0.250 ・0.3 Ｈ2 Ｏ
Ｎｏ．１２：Ｍｇ0.538 Ｚｎ0.154 Ａｌ0.308 （ＯＨ）2 （ＣｌＯ4 ）0.308 ・0.5 Ｈ2 Ｏ
Ｎｏ．１３：Ｍｇ0.500 Ｚｎ0.167 Ａｌ0.333 （ＯＨ）2 （ＣｌＯ4 ）0.333 ・0.1 Ｈ2 Ｏ。
【０１７６】
本発明において、該ハイドロタルサイト及び該亜鉛置換ハイドロタルサイト類化合物と難燃化スチレン系樹脂との相容性、分散性等を向上させるために、該ハイドロタルサイト及び該亜鉛置換ハイドロタルサイト類化合物を表面処理剤、例えば、高級脂肪酸類で表面処理したものも汎用されており、その具体的なハイドロタルサイトの製品としては、協和化学工業（株）のアルカマイザー２、アルカマイザー３、ＤＨＴ−４Ａ及びＤＨＴ−４Ａ−２等を挙げることが出来、又、具体的な亜鉛置換ハイドロタルサイト類化合物の製品としては、協和化学工業（株）のアルカマイザー４、アルカマイザー４−２及びアルカマイザー７等を挙げることが出来る。このような表面処理剤は、前記の高級脂肪酸類以外にも、公知文献、例えば特開昭６０−１２４１号、第４頁に記載されているもの等が挙げられる。該公知文献に記載の表面処理剤としては、この分野で一般に用いられるもの、例えば、アニオン系界面活性剤類、シラン系カップリング剤類、チタン系カップリング剤類、高級脂肪酸エステル類等が挙げられ、それらの具体例としては、例えば、ステアリン酸ソーダ、オレイン酸ソーダ、ラウリルベンゼンスルホン酸ソーダ等のアニオン系界面活性剤類、ビニルトリエトキシシラン、γ−アミノプロピルトリメトキシシラン、イソプロピルトリイソステアロイルチタネート、イソプロピルトリデシルベンゼンスルホニルチタネート等のシラン系又はチタン系カップリング剤類、グリセリンモノステアレート、グリセリンモノオレエート等の高級脂肪酸エステル等が示されている。
【０１７７】
本発明で使用される（ｄ）成分のＡ型ゼオライトとしては、下記の一般式（１２）
【０１７８】
【化５９】
0003839947.tif 000048
【０１７９】
〔式（１２）中、ｂは０≦ｂ≦６である実数を示す。〕
で示されるＡ型ゼオライトが挙げられ、天然ゼオライト又は合成ゼオライトであってもよい。又、用いられるＡ型ゼオライトは、高級脂肪酸、例えば、ステアリン酸やオレイン酸等のアルカリ金属塩のような高級脂肪酸アルカリ金属塩や、有機スルホン酸、例えば、ドデシルベンゼンスルホン酸等のアルカリ金属塩のような有機スルホン酸アルカリ金属塩等で表面処理されていてもよい。
【０１８０】
又、（ｅ）成分の周期律表第ＩＩ族若しくは第ＩＶ族の金属を含むゼオライトは、前記Ａ型ゼオライト中のＮａを周期律表第ＩＩ族若しくは第ＩＶ族の金属で一部置換したゼオライトであって（以下、「金属置換ゼオライト」と称す。）、該金属は特に限定はないが、効果、毒性及び入手のし易さ等の面から、マグネシウム、カルシウム、亜鉛、ストロンチウム、バリウム、ジルコニウム及びスズ等を挙げることが出来、好ましい金属としては、カルシウム、亜鉛、マグネシウム及びバリウム等を挙げることが出来る。
【０１８１】
前記金属置換ゼオライトにおけるＡ型ゼオライトの金属置換率としては高率であるほうが好ましいが、通常、工業的に得られるものとしては、置換率が１０モル％〜７０モル％位のものである。
【０１８２】
当該金属置換ゼオライトの具体例としては、例えば、マグネシウム置換ゼオライト、カルシウム置換ゼオライト、亜鉛置換ゼオライト、ストロンチウム置換ゼオライト、バリウム置換ゼオライト、ジルコニウム置換ゼオライト及びスズ置換ゼオライト等の合成ゼオライトが挙げられ、又、該金属を有する天然ゼオライトを使用することも出来、これらのＡ型ゼオライト及び金属置換ゼオライトを単独又は２種以上併用することも出来る。
【０１８３】
前記の合成ゼオライトの製法については、公知の方法でよく、例えば、特開昭５７−２８１４５号公報記載の製法が挙げられる。
【０１８４】
本発明における難燃化スチレン系樹脂の熱安定性向上に（ａ）成分のエポキシ化合物と併用してより好ましい効果をもたらすものとしては、（ｂ）成分のハイドロタルサイト、（ｄ）成分のＡ型ゼオライトを挙げることが出来る。
【０１８５】
本発明で使用される（ａ）成分のエポキシ化合物の添加量は、スチレン系樹脂１００重量部に対して、０．０１〜５．０重量部であり、好ましくは、０．０５〜３．０重量部である。前記（ａ）成分の添加量が０．０１重量部未満では、顕著な熱安定化効果が得られず、５．０重量部を超えると、増量による予期した熱安定化効果が得られない。又、本発明で使用される（ａ）成分  エポキシ化合物並びに（ｂ）成分  ハイドロタルサイト、（ｃ）成分  亜鉛置換ハイドロタルサイト類化合物、（ｄ）成分  Ａ型ゼオライト、（ｅ）成分  周期律表第ＩＩ族若しくは第ＩＶ族の金属を含むゼオライトの中から選ばれた化合物の少なくとも１種の添加量は、スチレン系樹脂１００重量部に対して、前記の（ａ）成分並びに前記の（ｂ）成分乃至（ｅ）成分の中から選ばれた化合物の少なくとも１種を０．０１〜５．０重量部であり、好ましくは、（ａ）成分並びに（ｂ）成分乃至（ｅ）成分の中から選ばれた化合物の少なくとも１種を０．０５〜３．０重量部である。
【０１８６】
尚、（ａ）成分並びに（ｂ）成分乃至（ｅ）成分の中から選ばれた化合物の少なくとも１種の添加量が０．０１重量部未満では、顕著な熱安定化効果が得られない。又、（ａ）成分並びに（ｂ）成分乃至（ｅ）成分の中から選ばれた化合物の少なくとも１種の添加量が５．０重量部を超えると、併用添加による予期した熱安定化効果が得られない。
【０１８７】
（ａ）成分並びに（ｂ）成分乃至（ｅ）成分の中から選ばれた化合物の少なくとも１種を併用する場合の併用割合については、（ａ）成分対（ｂ）成分乃至（ｅ）成分の中から選ばれた化合物の少なくとも１種が９５対５重量％〜５対９５重量％であり、より好ましくは、８０対２０重量％〜２０対８０重量％である。
尚、（ａ）成分の添加量が５重量％未満では、顕著な熱安定化効果が得られず、９５重量％を超えると、併用添加による予期した熱安定化効果が得られない。
本発明で使用される特定の添加剤をスチレン系樹脂及びブロム系難燃剤からなる難燃化スチレン系樹脂に添加する方法は、従来公知の技術で行なえばよく、例えば、該難燃化スチレン系樹脂と該添加剤とをヘンシェルミキサー、リボンブレンダー、バンバリーミキサー等で混合してもよいし、或は該添加剤を予めワンパックしたものを該難燃化スチレン系樹脂と前述の混合機で混合してもよい。
【０１８８】
又、これらの該添加剤に更に公知の安定剤、例えば、金属石鹸、有機リン化合物、抗酸化剤、紫外線吸収剤等を併用出来る。
【０１８９】
更に、必要に応じて、滑剤、顔料、充填剤、加工助剤及びクロル系難燃剤等を添加することが出来る。
【０１９０】
本発明の実施に当たっては、以下の実施態様を挙げることが出来る。
【０１９１】
（１）スチレン系樹脂１００重量部及びブロム系難燃剤１〜５０重量部からなる難燃化スチレン系樹脂に、
（ａ）成分  下記の反応で得られるフェノール類ノボラック型エポキシ化合物を０．０１〜５．０重量部
式（１）
【０１９２】
【化６０】
0003839947.tif 000049
【０１９３】
〔式（１）中、Ｒ1 は、Ｈ又はＣＨ3 、ｎ≧０〕
で示されるノボラック樹脂と、式（２）〜（７）
【０１９４】
【化６１】
0003839947.tif 000050
【０１９５】
【化６２】
0003839947.tif 000051
【０１９６】
【化６３】
0003839947.tif 000052
【０１９７】
【化６４】
0003839947.tif 000053
【０１９８】
【化６５】
0003839947.tif 000054
【０１９９】
【化６６】
0003839947.tif 000055
【０２００】
〔式（２）〜（７）中、Ｒ2 は、Ｒ1 と同義の基、ｍ≧０〕
で示されるフェノール類の少なくとも１種とエピハロヒドリンとを反応させ、水酸化アルカリで処理して得られるフェノール類ノボラック型エポキシ化合物、又は、
式（１）で示されるノボラック樹脂とエピハロヒドリンとを反応させ、水酸化アルカリで処理して得られる前駆体に、式（２）〜（７）で示されるフェノール類の少なくとも１種を反応して得られるフェノール類ノボラック型エポキシ化合物
を添加してなる安定化された難燃化スチレン系樹脂組成物。
【０２０１】
（２）スチレン系樹脂１００重量部及びブロム系難燃剤１〜５０重量部からなる難燃化スチレン系樹脂に、
（ａ）成分  下記の反応で得られるフェノール類ノボラック型エポキシ化合物を０．０１〜５．０重量部
式（１）
【０２０２】
【化６７】
0003839947.tif 000056
【０２０３】
〔式（１）中、Ｒ1 はＨ、ｎ≧０〕
で示されるフェノールノボラック樹脂と、式（２）〜（７）
【０２０４】
【化６８】
0003839947.tif 000057
【０２０５】
【化６９】
0003839947.tif 000058
【０２０６】
【化７０】
0003839947.tif 000059
【０２０７】
【化７１】
0003839947.tif 000060
【０２０８】
【化７２】
0003839947.tif 000061
【０２０９】
【化７３】
0003839947.tif 000062
【０２１０】
〔式（２）〜（７）中、Ｒ2 は、Ｒ1 と同義の基、ｍ≧０〕
で示されるフェノール類の少なくとも１種とエピハロヒドリンとを反応させ、水酸化アルカリで処理して得られるフェノール類ノボラック型エポキシ化合物、又は、
式（１）で示されるフェノールノボラック樹脂とエピハロヒドリンとを反応させ、水酸化アルカリで処理して得られる前駆体に、式（２）〜（７）で示されるフェノール類の少なくとも１種を反応して得られるフェノール類ノボラック型エポキシ化合物
を添加してなる安定化された難燃化スチレン系樹脂組成物。
【０２１１】
（３）スチレン系樹脂１００重量部及びブロム系難燃剤１〜５０重量部からなる難燃化スチレン系樹脂に、
（ａ）成分  下記の反応で得られるフェノール類ノボラック型エポキシ化合物を０．０１〜５．０重量部
式（１）
【０２１２】
【化７４】
0003839947.tif 000063
【０２１３】
〔式（１）中、Ｒ1 はＨ、ｎ≧０〕
で示されるフェノールノボラック樹脂と、式（２）
【０２１４】
【化７５】
0003839947.tif 000064
【０２１５】
〔式（２）中、Ｒ2 は、Ｒ1 と同義の基〕
で示されるフェノール類とエピハロヒドリンとを反応させ、水酸化アルカリで処理して得られるフェノール類ノボラック型エポキシ化合物、又は、
式（１）で示されるフェノールノボラック樹脂とエピハロヒドリンとを反応させ、水酸化アルカリで処理して得られる前駆体に、式（２）で示されるフェノール類を反応して得られるフェノール類ノボラック型エポキシ化合物
を添加してなる安定化された難燃化スチレン系樹脂組成物。
【０２１６】
（４）スチレン系樹脂１００重量部及びブロム系難燃剤１〜５０重量部からなる難燃化スチレン系樹脂に、
（ａ）成分  下記の反応で得られるフェノール類ノボラック型エポキシ化合物を０．０１〜５．０重量部
式（１）
【０２１７】
【化７６】
0003839947.tif 000065
【０２１８】
〔式（１）中、Ｒ1 はＨ、ｎ≧０〕
で示されるフェノールノボラック樹脂と、式（３）
【０２１９】
【化７７】
0003839947.tif 000066
【０２２０】
〔式（３）中、Ｒ2 は、Ｒ1 と同義の基〕
で示されるフェノール類とエピハロヒドリンとを反応させ、水酸化アルカリで処理して得られるフェノール類ノボラック型エポキシ化合物、又は、
式（１）で示されるフェノールノボラック樹脂とエピハロヒドリンとを反応させ、水酸化アルカリで処理して得られる前駆体に、式（３）で示されるフェノール類を反応して得られるフェノール類ノボラック型エポキシ化合物
を添加してなる安定化された難燃化スチレン系樹脂組成物。
【０２２１】
（５）スチレン系樹脂１００重量部及びブロム系難燃剤１〜５０重量部からなる難燃化スチレン系樹脂に、
（ａ）成分  下記の反応で得られるフェノール類ノボラック型エポキシ化合物を０．０１〜５．０重量部
式（１）
【０２２２】
【化７８】
0003839947.tif 000067
【０２２３】
〔式（１）中、Ｒ1 はＨ、ｎ≧０〕
で示されるフェノールノボラック樹脂と、式（４）
【０２２４】
【化７９】
0003839947.tif 000068
【０２２５】
で示されるフェノール類とエピハロヒドリンとを反応させ、水酸化アルカリで処理して得られるフェノール類ノボラック型エポキシ化合物、又は、
式（１）で示されるフェノールノボラック樹脂とエピハロヒドリンとを反応させ、水酸化アルカリで処理して得られる前駆体に、式（４）で示されるフェノール類を反応して得られるフェノール類ノボラック型エポキシ化合物
を添加してなる安定化された難燃化スチレン系樹脂組成物。
【０２２６】
（６）スチレン系樹脂１００重量部及びブロム系難燃剤１〜５０重量部からなる難燃化スチレン系樹脂に、
（ａ）成分  下記の反応で得られるフェノール類ノボラック型エポキシ化合物を０．０１〜５．０重量部
式（１）
【０２２７】
【化８０】
0003839947.tif 000069
【０２２８】
〔式（１）中、Ｒ1 はＨ、ｎ≧０〕
で示されるフェノールノボラック樹脂と、式（５）
【０２２９】
【化８１】
0003839947.tif 000070
【０２３０】
〔式（５）中、Ｒ2 は、Ｒ1 と同義の基〕
で示されるフェノール類とエピハロヒドリンとを反応させ、水酸化アルカリで処理して得られるフェノール類ノボラック型エポキシ化合物、又は、
式（１）で示されるフェノールノボラック樹脂とエピハロヒドリンとを反応させ、水酸化アルカリで処理して得られる前駆体に、式（５）で示されるフェノール類を反応して得られるフェノール類ノボラック型エポキシ化合物
を添加してなる安定化された難燃化スチレン系樹脂組成物。
【０２３１】
（７）スチレン系樹脂１００重量部及びブロム系難燃剤１〜５０重量部からなる難燃化スチレン系樹脂に、
（ａ）成分  下記の反応で得られるフェノール類ノボラック型エポキシ化合物を０．０１〜５．０重量部
式（１）
【０２３２】
【化８２】
0003839947.tif 000071
【０２３３】
〔式（１）中、Ｒ1 はＨ、ｎ≧０〕
で示されるフェノールノボラック樹脂と、式（６）
【０２３４】
【化８３】
0003839947.tif 000072
【０２３５】
で示されるフェノール類とエピハロヒドリンとを反応させ、水酸化アルカリで処理して得られるフェノール類ノボラック型エポキシ化合物、又は、
式（１）で示されるフェノールノボラック樹脂とエピハロヒドリンとを反応させ、水酸化アルカリで処理して得られる前駆体に、式（６）で示されるフェノール類を反応して得られるフェノール類ノボラック型エポキシ化合物
を添加してなる安定化された難燃化スチレン系樹脂組成物。
【０２３６】
（８）スチレン系樹脂１００重量部及びブロム系難燃剤１〜５０重量部からなる難燃化スチレン系樹脂に、
（ａ）成分  下記の反応で得られるフェノール類ノボラック型エポキシ化合物を０．０１〜５．０重量部
式（１）
【０２３７】
【化８４】
0003839947.tif 000073
【０２３８】
〔式（１）中、Ｒ1 はＨ、ｎ≧０〕
で示されるフェノールノボラック樹脂と、式（７）
【０２３９】
【化８５】
0003839947.tif 000074
【０２４０】
〔式（７）中、Ｒ2 は、Ｒ1 と同義の基、ｍ≧０〕
で示されるフェノール類とエピハロヒドリンとを反応させ、水酸化アルカリで処理して得られるフェノール類ノボラック型エポキシ化合物、又は、
式（１）で示されるフェノールノボラック樹脂とエピハロヒドリンとを反応させ、水酸化アルカリで処理して得られる前駆体に、式（７）で示されるフェノール類を反応して得られるフェノール類ノボラック型エポキシ化合物
を添加してなる安定化された難燃化スチレン系樹脂組成物。
【０２４１】
（９）スチレン系樹脂１００重量部及びブロム系難燃剤１〜５０重量部からなる難燃化スチレン系樹脂に、
（ａ）成分  下記の反応で得られるフェノール類ノボラック型エポキシ化合物を０．０１〜５．０重量部
式（１）
【０２４２】
【化８６】
0003839947.tif 000075
【０２４３】
〔式（１）中、Ｒ1 はＣＨ3 、ｎ≧０〕
で示されるクレゾールノボラック樹脂と、式（２）〜（７）
【０２４４】
【化８７】
0003839947.tif 000076
【０２４５】
【化８８】
0003839947.tif 000077
【０２４６】
【化８９】
0003839947.tif 000078
【０２４７】
【化９０】
0003839947.tif 000079
【０２４８】
【化９１】
0003839947.tif 000080
【０２４９】
【化９２】
0003839947.tif 000081
【０２５０】
〔式（２）〜（７）中、Ｒ2 は、Ｒ1 と同義の基、ｍ≧０〕
で示されるフェノール類の少なくとも１種とエピハロヒドリンとを反応させ、水酸化アルカリで処理して得られるフェノール類ノボラック型エポキシ化合物、又は、
式（１）で示されるクレゾールノボラック樹脂とエピハロヒドリンとを反応させ、水酸化アルカリで処理して得られる前駆体に、式（２）〜（７）で示されるフェノール類の少なくとも１種を反応して得られるフェノール類ノボラック型エポキシ化合物
を添加してなる安定化された難燃化スチレン系樹脂組成物。
【０２５１】
（１０）スチレン系樹脂１００重量部及びブロム系難燃剤１〜５０重量部からなる難燃化スチレン系樹脂に、
（ａ）成分  下記の反応で得られるフェノール類ノボラック型エポキシ化合物を０．０１〜５．０重量部
式（１）
【０２５２】
【化９３】
0003839947.tif 000082
【０２５３】
〔式（１）中、Ｒ1 はＣＨ3 、ｎ≧０〕
で示されるクレゾールノボラック樹脂と、式（２）
【０２５４】
【化９４】
0003839947.tif 000083
【０２５５】
〔式（２）中、Ｒ2 は、Ｒ1 と同義の基〕
で示されるフェノール類とエピハロヒドリンとを反応させ、水酸化アルカリで処理して得られるフェノール類ノボラック型エポキシ化合物、又は、
式（１）で示されるクレゾールノボラック樹脂とエピハロヒドリンとを反応させ、水酸化アルカリで処理して得られる前駆体に、式（２）で示されるフェノール類を反応して得られるフェノール類ノボラック型エポキシ化合物
を添加してなる安定化された難燃化スチレン系樹脂組成物。
【０２５６】
（１１）スチレン系樹脂１００重量部及びブロム系難燃剤１〜５０重量部からなる難燃化スチレン系樹脂に、
（ａ）成分  下記の反応で得られるフェノール類ノボラック型エポキシ化合物を０．０１〜５．０重量部
式（１）
【０２５７】
【化９５】
0003839947.tif 000084
【０２５８】
〔式（１）中、Ｒ1 はＣＨ3 、ｎ≧０〕
で示されるクレゾールノボラック樹脂と、式（３）
【０２５９】
【化９６】
0003839947.tif 000085
【０２６０】
〔式（３）中、Ｒ2 は、Ｒ1 と同義の基〕                        で示されるフェノール類とエピハロヒドリンとを反応させ、水酸化アルカリで処理して得られるフェノール類ノボラック型エポキシ化合物、又は、
式（１）で示されるクレゾールノボラック樹脂とエピハロヒドリンとを反応させ、水酸化アルカリで処理して得られる前駆体に、式（３）で示されるフェノール類を反応して得られるフェノール類ノボラック型エポキシ化合物
を添加してなる安定化された難燃化スチレン系樹脂組成物。
【０２６１】
（１２）スチレン系樹脂１００重量部及びブロム系難燃剤１〜５０重量部からなる難燃化スチレン系樹脂に、
（ａ）成分  下記の反応で得られるフェノール類ノボラック型エポキシ化合物を０．０１〜５．０重量部
式（１）
【０２６２】
【化９７】
0003839947.tif 000086
【０２６３】
〔式（１）中、Ｒ1 はＣＨ3 、ｎ≧０〕
で示されるクレゾールノボラック樹脂と、式（４）
【０２６４】
【化９８】
0003839947.tif 000087
【０２６５】
で示されるフェノール類とエピハロヒドリンとを反応させ、水酸化アルカリで処理して得られるフェノール類ノボラック型エポキシ化合物、又は、
式（１）で示されるクレゾールノボラック樹脂とエピハロヒドリンとを反応させ、水酸化アルカリで処理して得られる前駆体に、式（４）で示されるフェノール類を反応して得られるフェノール類ノボラック型エポキシ化合物
を添加してなる安定化された難燃化スチレン系樹脂組成物。
【０２６６】
（１３）スチレン系樹脂１００重量部及びブロム系難燃剤１〜５０重量部からなる難燃化スチレン系樹脂に、
（ａ）成分  下記の反応で得られるフェノール類ノボラック型エポキシ化合物を０．０１〜５．０重量部
式（１）
【０２６７】
【化９９】
0003839947.tif 000088
【０２６８】
〔式（１）中、Ｒ1 はＣＨ3 、ｎ≧０〕
で示されるクレゾールノボラック樹脂と、式（５）
【０２６９】
【化１００】
0003839947.tif 000089
【０２７０】
〔式（５）中、Ｒ2 は、Ｒ1 と同義の基〕
で示されるフェノール類とエピハロヒドリンとを反応させ、水酸化アルカリで処理して得られるフェノール類ノボラック型エポキシ化合物、又は、
式（１）で示されるクレゾールノボラック樹脂とエピハロヒドリンとを反応させ、水酸化アルカリで処理して得られる前駆体に、式（５）で示されるフェノール類を反応して得られるフェノール類ノボラック型エポキシ化合物
を添加してなる安定化された難燃化スチレン系樹脂組成物。
【０２７１】
（１４）スチレン系樹脂１００重量部及びブロム系難燃剤１〜５０重量部からなる難燃化スチレン系樹脂に、
（ａ）成分  下記の反応で得られるフェノール類ノボラック型エポキシ化合物を０．０１〜５．０重量部
式（１）
【０２７２】
【化１０１】
0003839947.tif 000090
【０２７３】
〔式（１）中、Ｒ1 はＣＨ3 、ｎ≧０〕
で示されるクレゾールノボラック樹脂と、式（６）
【０２７４】
【化１０２】
0003839947.tif 000091
【０２７５】
で示されるフェノール類とエピハロヒドリンとを反応させ、水酸化アルカリで処理して得られるフェノール類ノボラック型エポキシ化合物、又は、
式（１）で示されるクレゾールノボラック樹脂とエピハロヒドリンとを反応させ、水酸化アルカリで処理して得られる前駆体に、式（６）で示されるフェノール類の少なくとも１種を反応して得られるフェノール類ノボラック型エポキシ化合物
を添加してなる安定化された難燃化スチレン系樹脂組成物。
【０２７６】
（１５）スチレン系樹脂１００重量部及びブロム系難燃剤１〜５０重量部からなる難燃化スチレン系樹脂に、
（ａ）成分  下記の反応で得られるフェノール類ノボラック型エポキシ化合物を０．０１〜５．０重量部
式（１）
【０２７７】
【化１０３】
0003839947.tif 000092
【０２７８】
〔式（１）中、Ｒ1 はＣＨ3 、ｎ≧０〕
で示されるクレゾールノボラック樹脂と、式（７）
【０２７９】
【化１０４】
0003839947.tif 000093
【０２８０】
〔式（７）中、Ｒ2 は、Ｒ1 と同義の基、ｍ≧０〕
で示されるフェノール類とエピハロヒドリンとを反応させ、水酸化アルカリで処理して得られるフェノール類ノボラック型エポキシ化合物、又は、
式（１）で示されるクレゾールノボラック樹脂とエピハロヒドリンとを反応させ、水酸化アルカリで処理して得られる前駆体に、式（７）で示されるフェノール類を反応して得られるフェノール類ノボラック型エポキシ化合物
を添加してなる安定化された難燃化スチレン系樹脂組成物。
【０２８１】
（１６）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂と４，４’−ジフェノールとエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、４，４’−ジフェノールを反応させて得られるフェノール類ノボラック型エポキシ化合物０．０５〜３．０重量部
を添加してなる安定化された難燃化スチレン系樹脂組成物。
【０２８２】
（１７）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂とビスフェノールＳとエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、ビスフェノールＳを反応させて得られるフェノール類ノボラック型エポキシ化合物０．０５〜３．０重量部
を添加してなる安定化された難燃化スチレン系樹脂組成物。
【０２８３】
（１８）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂とハイドロキノンとエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、ハイドロキノンを反応させて得られるフェノール類ノボラック型エポキシ化合物０．０５〜３．０重量部
を添加してなる安定化された難燃化スチレン系樹脂組成物。
【０２８４】
（１９）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂とビス（４−ヒドロキシフェニル）メタンとエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、ビス（４−ヒドロキシフェニル）メタンを反応させて得られるフェノール類ノボラック型エポキシ化合物０．０５〜３．０重量部
を添加してなる安定化された難燃化スチレン系樹脂組成物。
【０２８５】
（２０）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂と３，３’５，５’−テトラメチルジフェノールとエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、３，３’，５，５’−テトラメチルジフェノールを反応させて得られるフェノール類ノボラック型エポキシ化合物０．０５〜３．０重量部
を添加してなる安定化された難燃化スチレン系樹脂組成物。
【０２８６】
（２１）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂とテトラメチルビスフェノールＳとエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、テトラメチルビスフェノールＳを反応させて得られるフェノール類ノボラック型エポキシ化合物０．０５〜３．０重量部
を添加してなる安定化された難燃化スチレン系樹脂組成物。
【０２８７】
（２２）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂とビスフェノールＡとエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、ビスフェノールＡを反応させて得られるフェノール類ノボラック型エポキシ化合物０．０５〜３．０重量部
を添加してなる安定化された難燃化スチレン系樹脂組成物。
【０２８８】
（２３）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂と２，６−ジヒドロキシナフタレンとエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、２，６−ジヒドロキシナフタレンを反応させて得られるフェノール類ノボラック型エポキシ化合物０．０５〜３．０重量部
を添加してなる安定化された難燃化スチレン系樹脂組成物。
【０２８９】
（２４）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂とエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、フェノールノボラック樹脂を反応させて得られるフェノール類ノボラック型エポキシ化合物０．０５〜３．０重量部
を添加してなる安定化された難燃化スチレン系樹脂組成物。
【０２９０】
（２５）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂と４，４’−ジフェノールとエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、４，４’−ジフェノールを反応させて得られるフェノール類ノボラック型エポキシ化合物０．０５〜３．０重量部
を添加してなる安定化された難燃化スチレン系樹脂組成物。
【０２９１】
（２６）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂とビスフェノールＳとエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、ビスフェノールＳを反応させて得られるフェノール類ノボラック型エポキシ化合物０．０５〜３．０重量部
を添加してなる安定化された難燃化スチレン系樹脂組成物。
【０２９２】
（２７）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂とハイドロキノンとエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、ハイドロキノンを反応させて得られるフェノール類ノボラック型エポキシ化合物０．０５〜３．０重量部
を添加してなる安定化された難燃化スチレン系樹脂組成物。
【０２９３】
（２８）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂とビス（４−ヒドロキシフェニル）メタンとエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、ビス（４−ヒドロキシフェニル）メタンを反応させて得られるフェノール類ノボラック型エポキシ化合物０．０５〜３．０重量部
を添加してなる安定化された難燃化スチレン系樹脂組成物。
【０２９４】
（２９）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂と３，３’５，５’−テトラメチルジフェノールとエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、３，３’，５，５’−テトラメチルジフェノールを反応させて得られるフェノール類ノボラック型エポキシ化合物０．０５〜３．０重量部
を添加してなる安定化された難燃化スチレン系樹脂組成物。
【０２９５】
（３０）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂とテトラメチルビスフェノールＳとエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、テトラメチルビスフェノールＳを反応させて得られるフェノール類ノボラック型エポキシ化合物０．０５〜３．０重量部
を添加してなる安定化された難燃化スチレン系樹脂組成物。
【０２９６】
（３１）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂とビスフェノールＡとエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、ビスフェノールＡを反応させて得られるフェノール類ノボラック型エポキシ化合物０．０５〜３．０重量部
を添加してなる安定化された難燃化スチレン系樹脂組成物。
【０２９７】
（３２）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂と２，６−ジヒドロキシナフタレンとエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、２，６−ジヒドロキシナフタレンを反応させて得られるフェノール類ノボラック型エポキシ化合物０．０５〜３．０重量部
を添加してなる安定化された難燃化スチレン系樹脂組成物。
【０２９８】
（３３）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂とエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、クレゾールノボラック樹脂を反応させて得られるフェノール類ノボラック型エポキシ化合物０．０５〜３．０重量部
を添加してなる安定化された難燃化スチレン系樹脂組成物。
【０２９９】
（３４）スチレン系樹脂１００重量部及びブロム系難燃剤１〜５０重量部からなる難燃化スチレン系樹脂に、
（ａ）成分  下記の反応で得られるフェノール類ノボラック型エポキシ化合物
式（１）
【０３００】
【化１０５】
0003839947.tif 000094
【０３０１】
〔式（１）中、Ｒ1 は、Ｈ又はＣＨ3 、ｎ≧０〕
で示されるノボラック樹脂と、式（２）〜（７）
【０３０２】
【化１０６】
0003839947.tif 000095
【０３０３】
【化１０７】
0003839947.tif 000096
【０３０４】
【化１０８】
0003839947.tif 000097
【０３０５】
【化１０９】
0003839947.tif 000098
【０３０６】
【化１１０】
0003839947.tif 000099
【０３０７】
【化１１１】
0003839947.tif 000100
【０３０８】
〔式（２）〜（７）中、Ｒ2 は、Ｒ1 と同義の基、ｍ≧０〕
で示されるフェノール類の少なくとも１種とエピハロヒドリンとを反応させ、水酸化アルカリで処理して得られるフェノール類ノボラック型エポキシ化合物、又は、
式（１）で示されるノボラック樹脂とエピハロヒドリンとを反応させ、水酸化アルカリで処理して得られる前駆体に、式（２）〜（７）で示されるフェノール類の少なくとも１種を反応して得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を９５対５重量％〜５対９５重量％の割合で０．０１〜５．０重量部
を添加してなる安定化された難燃化スチレン系樹脂組成物。
【０３０９】
（３５）スチレン系樹脂１００重量部及びブロム系難燃剤１〜５０重量部からなる難燃化スチレン系樹脂に、
（ａ）成分  下記の反応で得られるフェノール類ノボラック型エポキシ化合物
式（１）
【０３１０】
【化１１２】
0003839947.tif 000101
【０３１１】
〔式（１）中、Ｒ1 はＨ、ｎ≧０〕
で示されるフェノールノボラック樹脂と、式（２）〜（７）
【０３１２】
【化１１３】
0003839947.tif 000102
【０３１３】
【化１１４】
0003839947.tif 000103
【０３１４】
【化１１５】
0003839947.tif 000104
【０３１５】
【化１１６】
0003839947.tif 000105
【０３１６】
【化１１７】
0003839947.tif 000106
【０３１７】
【化１１８】
0003839947.tif 000107
【０３１８】
〔式（２）〜（７）中、Ｒ2 は、Ｒ1 と同義の基、ｍ≧０〕
で示されるフェノール類の少なくとも１種とエピハロヒドリンとを反応させ、水酸化アルカリで処理して得られるフェノール類ノボラック型エポキシ化合物、又は、
式（１）で示されるフェノールノボラック樹脂とエピハロヒドリンとを反応させ、水酸化アルカリで処理して得られる前駆体に、式（２）〜（７）で示されるフェノール類の少なくとも１種を反応して得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を９５対５重量％〜５対９５重量％の割合で０．０１〜５．０重量部
を添加してなる安定化された難燃化スチレン系樹脂組成物。
【０３１９】
（３６）スチレン系樹脂１００重量部及びブロム系難燃剤１〜５０重量部からなる難燃化スチレン系樹脂に、
（ａ）成分  下記の反応で得られるフェノール類ノボラック型エポキシ化合物
式（１）
【０３２０】
【化１１９】
0003839947.tif 000108
【０３２１】
〔式（１）中、Ｒ1 はＨ、ｎ≧０〕
で示されるフェノールノボラック樹脂と、式（２）
【０３２２】
【化１２０】
0003839947.tif 000109
【０３２３】
〔式（２）中、Ｒ2 は、Ｒ1 と同義の基〕
で示されるフェノール類とエピハロヒドリンとを反応させ、水酸化アルカリで処理して得られるフェノール類ノボラック型エポキシ化合物、又は、
式（１）で示されるフェノールノボラック樹脂とエピハロヒドリンとを反応させ、水酸化アルカリで処理して得られる前駆体に、式（２）で示されるフェノール類を反応して得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を９５対５重量％〜５対９５重量％の割合で０．０１〜５．０重量部
を添加してなる安定化された難燃化スチレン系樹脂組成物。
【０３２４】
（３７）スチレン系樹脂１００重量部及びブロム系難燃剤１〜５０重量部からなる難燃化スチレン系樹脂に、
（ａ）成分  下記の反応で得られるフェノール類ノボラック型エポキシ化合物
式（１）
【０３２５】
【化１２１】
0003839947.tif 000110
【０３２６】
〔式（１）中、Ｒ1 はＨ、ｎ≧０〕
で示されるフェノールノボラック樹脂と、式（３）
【０３２７】
【化１２２】
0003839947.tif 000111
【０３２８】
〔式（３）中、Ｒ2 は、Ｒ1 と同義の基〕
で示されるフェノール類とエピハロヒドリンとを反応させ、水酸化アルカリで処理して得られるフェノール類ノボラック型エポキシ化合物、又は、
式（１）で示されるフェノールノボラック樹脂とエピハロヒドリンとを反応させ、水酸化アルカリで処理して得られる前駆体に、式（３）で示されるフェノール類を反応して得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を９５対５重量％〜５対９５重量％の割合で０．０１〜５．０重量部
を添加してなる安定化された難燃化スチレン系樹脂組成物。
【０３２９】
（３８）スチレン系樹脂１００重量部及びブロム系難燃剤１〜５０重量部からなる難燃化スチレン系樹脂に、
（ａ）成分  下記の反応で得られるフェノール類ノボラック型エポキシ化合物
式（１）
【０３３０】
【化１２３】
0003839947.tif 000112
【０３３１】
〔式（１）中、Ｒ1 はＨ、ｎ≧０〕
で示されるフェノールノボラック樹脂と、式（４）
【０３３２】
【化１２４】
0003839947.tif 000113
【０３３３】
で示されるフェノール類とエピハロヒドリンとを反応させ、水酸化アルカリで処理して得られるフェノール類ノボラック型エポキシ化合物、又は、
式（１）で示されるフェノールノボラック樹脂とエピハロヒドリンとを反応させ、水酸化アルカリで処理して得られる前駆体に、式（４）で示されるフェノール類を反応して得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を９５対５重量％〜５対９５重量％の割合で０．０１〜５．０重量部
を添加してなる安定化された難燃化スチレン系樹脂組成物。
【０３３４】
（３９）スチレン系樹脂１００重量部及びブロム系難燃剤１〜５０重量部からなる難燃化スチレン系樹脂に、
（ａ）成分  下記の反応で得られるフェノール類ノボラック型エポキシ化合物
式（１）
【０３３５】
【化１２５】
0003839947.tif 000114
【０３３６】
〔式（１）中、Ｒ1 はＨ、ｎ≧０〕
で示されるフェノールノボラック樹脂と、式（５）
【０３３７】
【化１２６】
0003839947.tif 000115
【０３３８】
〔式（５）中、Ｒ2 は、Ｒ1 と同義の基〕
で示されるフェノール類とエピハロヒドリンとを反応させ、水酸化アルカリで処理して得られるフェノール類ノボラック型エポキシ化合物、又は、
式（１）で示されるフェノールノボラック樹脂とエピハロヒドリンとを反応させ、水酸化アルカリで処理して得られる前駆体に、式（５）で示されるフェノール類を反応して得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を９５対５重量％〜５対９５重量％の割合で０．０１〜５．０重量部
を添加してなる安定化された難燃化スチレン系樹脂組成物。
【０３３９】
（４０）スチレン系樹脂１００重量部及びブロム系難燃剤１〜５０重量部からなる難燃化スチレン系樹脂に、
（ａ）成分  下記の反応で得られるフェノール類ノボラック型エポキシ化合物
式（１）
【０３４０】
【化１２７】
0003839947.tif 000116
【０３４１】
〔式（１）中、Ｒ1 はＨ、ｎ≧０〕
で示されるフェノールノボラック樹脂と、式（６）
【０３４２】
【化１２８】
0003839947.tif 000117
【０３４３】
で示されるフェノール類とエピハロヒドリンとを反応させ、水酸化アルカリで処理して得られるフェノール類ノボラック型エポキシ化合物、又は、
式（１）で示されるフェノールノボラック樹脂とエピハロヒドリンとを反応させ、水酸化アルカリで処理して得られる前駆体に、式（６）で示されるフェノール類を反応して得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を９５対５重量％〜５対９５重量％の割合で０．０１〜５．０重量部
を添加してなる安定化された難燃化スチレン系樹脂組成物。
【０３４４】
（４１）スチレン系樹脂１００重量部及びブロム系難燃剤１〜５０重量部からなる難燃化スチレン系樹脂に、
（ａ）成分  下記の反応で得られるフェノール類ノボラック型エポキシ化合物
式（１）
【０３４５】
【化１２９】
0003839947.tif 000118
【０３４６】
〔式（１）中、Ｒ1 はＨ、ｎ≧０〕
で示されるフェノールノボラック樹脂と、式（７）
【０３４７】
【化１３０】
0003839947.tif 000119
【０３４８】
〔式（７）中、Ｒ2 は、Ｒ1 と同義の基、ｍ≧０〕
で示されるフェノール類とエピハロヒドリンとを反応させ、水酸化アルカリで処理して得られるフェノール類ノボラック型エポキシ化合物、又は、
式（１）で示されるフェノールノボラック樹脂とエピハロヒドリンとを反応させ、水酸化アルカリで処理して得られる前駆体に、式（７）で示されるフェノール類を反応して得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を９５対５重量％〜５対９５重量％の割合で０．０１〜５．０重量部
を添加してなる安定化された難燃化スチレン系樹脂組成物。
【０３４９】
（４２）スチレン系樹脂１００重量部及びブロム系難燃剤１〜５０重量部からなる難燃化スチレン系樹脂に、
（ａ）成分  下記の反応で得られるフェノール類ノボラック型エポキシ化合物
式（１）
【０３５０】
【化１３１】
0003839947.tif 000120
【０３５１】
〔式（１）中、Ｒ1 はＣＨ3 、ｎ≧０〕
で示されるクレゾールノボラック樹脂と、式（２）〜（７）
【０３５２】
【化１３２】
0003839947.tif 000121
【０３５３】
【化１３３】
0003839947.tif 000122
【０３５４】
【化１３４】
0003839947.tif 000123
【０３５５】
【化１３５】
0003839947.tif 000124
【０３５６】
【化１３６】
0003839947.tif 000125
【０３５７】
【化１３７】
0003839947.tif 000126
【０３５８】
〔式（２）〜（７）中、Ｒ2 は、Ｒ1 と同義の基、ｍ≧０〕
で示されるフェノール類の少なくとも１種とエピハロヒドリンとを反応させ、水酸化アルカリで処理して得られるフェノール類ノボラック型エポキシ化合物、又は、
式（１）で示されるクレゾールノボラック樹脂とエピハロヒドリンとを反応させ、水酸化アルカリで処理して得られる前駆体に、式（２）〜（７）で示されるフェノール類の少なくとも１種を反応して得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を９５対５重量％〜５対９５重量％の割合で０．０１〜５．０重量部
を添加してなる安定化された難燃化スチレン系樹脂組成物。
【０３５９】
（４３）スチレン系樹脂１００重量部及びブロム系難燃剤１〜５０重量部からなる難燃化スチレン系樹脂に、
（ａ）成分  下記の反応で得られるフェノール類ノボラック型エポキシ化合物
式（１）
【０３６０】
【化１３８】
0003839947.tif 000127
【０３６１】
〔式（１）中、Ｒ1 はＣＨ3 、ｎ≧０〕
で示されるクレゾールノボラック樹脂と、式（２）
【０３６２】
【化１３９】
0003839947.tif 000128
【０３６３】
〔式（２）中、Ｒ2 は、Ｒ1 と同義の基〕
で示されるフェノール類とエピハロヒドリンとを反応させ、水酸化アルカリで処理して得られるフェノール類ノボラック型エポキシ化合物、又は、
式（１）で示されるクレゾールノボラック樹脂とエピハロヒドリンとを反応させ、水酸化アルカリで処理して得られる前駆体に、式（２）で示されるフェノール類を反応して得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を９５対５重量％〜５対９５重量％の割合で０．０１〜５．０重量部
を添加してなる安定化された難燃化スチレン系樹脂組成物。
【０３６４】
（４４）スチレン系樹脂１００重量部及びブロム系難燃剤１〜５０重量部からなる難燃化スチレン系樹脂に、
（ａ）成分  下記の反応で得られるフェノール類ノボラック型エポキシ化合物
式（１）
【０３６５】
【化１４０】
0003839947.tif 000129
【０３６６】
〔式（１）中、Ｒ1 はＣＨ3 、ｎ≧０〕
で示されるクレゾールノボラック樹脂と、式（３）
【０３６７】
【化１４１】
0003839947.tif 000130
【０３６８】
〔式（３）中、Ｒ2 は、Ｒ1 と同義の基〕                        で示されるフェノール類とエピハロヒドリンとを反応させ、水酸化アルカリで処理して得られるフェノール類ノボラック型エポキシ化合物、又は、
式（１）で示されるクレゾールノボラック樹脂とエピハロヒドリンとを反応させ、水酸化アルカリで処理して得られる前駆体に、式（３）で示されるフェノール類を反応して得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を９５対５重量％〜５対９５重量％の割合で０．０１〜５．０重量部
を添加してなる安定化された難燃化スチレン系樹脂組成物。
【０３６９】
（４５）スチレン系樹脂１００重量部及びブロム系難燃剤１〜５０重量部からなる難燃化スチレン系樹脂に、
（ａ）成分  下記の反応で得られるフェノール類ノボラック型エポキシ化合物
式（１）
【０３７０】
【化１４２】
0003839947.tif 000131
【０３７１】
〔式（１）中、Ｒ1 はＣＨ3 、ｎ≧０〕
で示されるクレゾールノボラック樹脂と、式（４）
【０３７２】
【化１４３】
0003839947.tif 000132
【０３７３】
で示されるフェノール類とエピハロヒドリンとを反応させ、水酸化アルカリで処理して得られるフェノール類ノボラック型エポキシ化合物、又は、
式（１）で示されるクレゾールノボラック樹脂とエピハロヒドリンとを反応させ、水酸化アルカリで処理して得られる前駆体に、式（４）で示されるフェノール類を反応して得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を９５対５重量％〜５対９５重量％の割合で０．０１〜５．０重量部
を添加してなる安定化された難燃化スチレン系樹脂組成物。
【０３７４】
（４６）スチレン系樹脂１００重量部及びブロム系難燃剤１〜５０重量部からなる難燃化スチレン系樹脂に、
（ａ）成分  下記の反応で得られるフェノール類ノボラック型エポキシ化合物
式（１）
【０３７５】
【化１４４】
0003839947.tif 000133
【０３７６】
〔式（１）中、Ｒ1 はＣＨ3 、ｎ≧０〕
で示されるクレゾールノボラック樹脂と、式（５）
【０３７７】
【化１４５】
0003839947.tif 000134
【０３７８】
〔式（５）中、Ｒ2 は、Ｒ1 と同義の基〕
で示されるフェノール類とエピハロヒドリンとを反応させ、水酸化アルカリで処理して得られるフェノール類ノボラック型エポキシ化合物、又は、
式（１）で示されるクレゾールノボラック樹脂とエピハロヒドリンとを反応させ、水酸化アルカリで処理して得られる前駆体に、式（５）で示されるフェノール類を反応して得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を９５対５重量％〜５対９５重量％の割合で０．０１〜５．０重量部
を添加してなる安定化された難燃化スチレン系樹脂組成物。
【０３７９】
（４７）スチレン系樹脂１００重量部及びブロム系難燃剤１〜５０重量部からなる難燃化スチレン系樹脂に、
（ａ）成分  下記の反応で得られるフェノール類ノボラック型エポキシ化合物
式（１）
【０３８０】
【化１４６】
0003839947.tif 000135
【０３８１】
〔式（１）中、Ｒ1 はＣＨ3 、ｎ≧０〕
で示されるクレゾールノボラック樹脂と、式（６）
【０３８２】
【化１４７】
0003839947.tif 000136
【０３８３】
で示されるフェノール類とエピハロヒドリンとを反応させ、水酸化アルカリで処理して得られるフェノール類ノボラック型エポキシ化合物、又は、
式（１）で示されるクレゾールノボラック樹脂とエピハロヒドリンとを反応させ、水酸化アルカリで処理して得られる前駆体に、式（６）で示されるフェノール類の少なくとも１種を反応して得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を９５対５重量％〜５対９５重量％の割合で０．０１〜５．０重量部
を添加してなる安定化された難燃化スチレン系樹脂組成物。
【０３８４】
（４８）スチレン系樹脂１００重量部及びブロム系難燃剤１〜５０重量部からなる難燃化スチレン系樹脂に、
（ａ）成分  下記の反応で得られるフェノール類ノボラック型エポキシ化合物
式（１）
【０３８５】
【化１４８】
0003839947.tif 000137
【０３８６】
〔式（１）中、Ｒ1 はＣＨ3 、ｎ≧０〕
で示されるクレゾールノボラック樹脂と、式（７）
【０３８７】
【化１４９】
0003839947.tif 000138
【０３８８】
〔式（７）中、Ｒ2 は、Ｒ1 と同義の基、ｍ≧０〕
で示されるフェノール類とエピハロヒドリンとを反応させ、水酸化アルカリで処理して得られるフェノール類ノボラック型エポキシ化合物、又は、
式（１）で示されるクレゾールノボラック樹脂とエピハロヒドリンとを反応させ、水酸化アルカリで処理して得られる前駆体に、式（７）で示されるフェノール類を反応して得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を９５対５重量％〜５対９５重量％の割合で０．０１〜５．０重量部
を添加してなる安定化された難燃化スチレン系樹脂組成物。
【０３８９】
（４９）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂と４，４’−ジフェノールとエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、４，４’−ジフェノールを反応させて得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０３９０】
（５０）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂とビスフェノールＳとエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、ビスフェノールＳを反応させて得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０３９１】
（５１）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂とハイドロキノンとエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、ハイドロキノンを反応させて得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０３９２】
（５２）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂とビス（４−ヒドロキシフェニル）メタンとエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、ビス（４−ヒドロキシフェニル）メタンを反応させて得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０３９３】
（５３）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂と３，３’５，５’−テトラメチルジフェノールとエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、３，３’，５，５’−テトラメチルジフェノールを反応させて得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０３９４】
（５４）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂とテトラメチルビスフェノールＳとエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、テトラメチルビスフェノールＳを反応させて得られるフェノール類ノボラック型エポキシ化
合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０３９５】
（５５）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂とビスフェノールＡとエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、ビスフェノールＡを反応させて得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０３９６】
（５６）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂と２，６−ジヒドロキシナフタレンとエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、２，６−ジヒドロキシナフタレンを反応させて得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０３９７】
（５７）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  フェノールノボラック樹脂とエピハロヒドリンとを反応させ、水酸化アルカリで処理して得られるフェノール類ノボラック型エポキシ化合物、又は、
フェノールノボラック樹脂とエピハロヒドリンとを反応させ、水酸化アルカリで処理して得られる前駆体に、フェノールノボラック樹脂を反応させて得られるフェノール類ノボラック型エポキシ化合物並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０３９８】
（５８）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂と４，４’−ジフェノールとエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、４，４’−ジフェノールを反応させて得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０３９９】
（５９）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂とビスフェノールＳとエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、ビスフェノールＳを反応させて得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０４００】
（６０）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂とハイドロキノンとエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、ハイドロキノンを反応させて得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０４０１】
（６１）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂とビス（４−ヒドロキシフェニル）メタンとエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、ビス（４−ヒドロキシフェニル）メタンを反応させて得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０４０２】
（６２）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂と３，３’５，５’−テトラメチルジフェノールとエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、３，３’，５，５’−テトラメチルジフェノールを反応させて得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０４０３】
（６３）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂とテトラメチルビスフェノールＳとエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、テトラメチルビスフェノールＳを反応させて得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０４０４】
（６４）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂とビスフェノールＡとエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、ビスフェノールＡを反応させて得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０４０５】
（６５）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂と２，６−ジヒドロキシナフタレンとエピハロヒドリンとを反応させ、水酸化アルカリで処理して得られる
フェノール類ノボラック型エポキシ化合物、又は、
クレゾールノボラック樹脂とエピハロヒドリンとを反応させ、水酸化アルカリで処理して得られる前駆体に、２，６−ジヒドロキシナフタレンを反応させて得られるフェノール類ノボラック型エポキシ化合物
並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０４０６】
（６６）スチレン系樹脂１００重量部及びブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化フェノキシトリアジン系及びブロム化シクロアルカン系であるブロム系難燃剤５〜３０重量部からなる難燃化スチレン系樹脂に、
（ａ）成分  クレゾールノボラック樹脂とエピハロヒドリンとを反応させ、水酸化アルカリで処理して得られるフェノール類ノボラック型エポキシ化合物、又は、
クレゾールノボラック樹脂とエピハロヒドリンとを反応させ、水酸化アルカリで処理して得られる前駆体に、クレゾールノボラック樹脂を反応させて得られるフェノール類ノボラック型エポキシ化合物並びに
（ｂ）成分  ハイドロタルサイト
（ｃ）成分  亜鉛置換ハイドロタルサイト類化合物
（ｄ）成分  Ａ型ゼオライト
（ｅ）成分  周期律表第ＩＩ族若しくは第ＩＶ族の金属を含むゼオライト
の中から選ばれた化合物の少なくとも１種を８０対２０重量％〜２０対８０重量％の割合で０．０５〜３．０重量部
を添加してなる安定化された難燃化スチレン系樹脂組成物。
【０４０７】
【発明の実施の形態】
本発明の好ましい実施の形態としては、前記の実施態様（２）〜（３３）、（３５）〜（６６）が挙げられ、更に好ましい実施の形態としては、実施態様（１６）〜（３３）、（４９）〜（６６）が挙げられ、最も好ましい実施の形態としては、実施態様（１６）、（２４）、（２５）、（３３）、（４９）、（５７）、（５８）、（６６）が挙げられる。
【０４０８】
【実施例】
以下、実施例によって本発明を具体的に説明するが、当該発明はこれらによって限定されるものではない。これらの実施例において、部とは重量部を意味する。
【０４０９】
〔本発明で用いられるノボラック型エポキシ化合物：（ａ）成分〕
Ａ−１  ：４，４’−ジフェノール−ｏ−クレゾールノボラック型エポキシ化合物
Ａ−２  ：ビスフェノールＳ−ｏ−クレゾールノボラック型エポキシ化合物
Ａ−３  ：ハイドロキノン−ｏ−クレゾールノボラック型エポキシ化合物
Ａ−４  ：ビスフェノールＡ−ｏ−クレゾールノボラック型エポキシ化合物
Ａ−５  ：２，６−ジヒドロキシナフタレン−ｏ−クレゾールノボラック型エポキシ化合物
Ａ−６  ：ｏ−クレゾールノボラック樹脂−ｏ−クレゾールノボラック型エポキシ化合物
Ａ−７  ：３，３’，５，５’−テトラメチルジフェノール−フェノールノボラック型エポキシ化合物
Ａ−８  ：テトラメチルビスフェノールＳ−フェノールノボラック型エポキシ化合物
Ａ−９  ：ビス（４−ヒドロキシフェニル）メタン−フェノールノボラック型エポキシ化合物
Ａ−１０：フェノールノボラック樹脂−フェノールノボラック型エポキシ化合物。
【０４１０】
〔本発明で用いられるハイドロタルサイト：（ｂ）成分〕
Ｂ−１：明細書中の式Ｎｏ．１により示されるハイドロタルサイト
Ｂ−２：明細書中の式Ｎｏ．３により示されるハイドロタルサイト
Ｂ−３：明細書中の式Ｎｏ．７により示されるハイドロタルサイト。
【０４１１】
〔本発明で用いられる亜鉛置換ハイドロタルサイト類化合物：（ｃ）成分〕
Ｃ−１：明細書中の式Ｎｏ．８により示される亜鉛置換ハイドロタルサイト
Ｃ−２：明細書中の式Ｎｏ．１０により示される亜鉛置換ハイドロタルサイト
Ｃ−３：明細書中の式Ｎｏ．１３により示される亜鉛置換ハイドロタルサイト。
〔本発明で用いられるＡ型ゼオライト：（ｄ）成分〕
Ｄ−１：Ｎａ2 Ｏ・Ａｌ2 Ｏ3 ・２ＳｉＯ2 ・４．５Ｈ2 Ｏ
Ｄ−２：Ｎａ2 Ｏ・Ａｌ2 Ｏ3 ・２ＳｉＯ2 。
【０４１２】
〔本発明で用いられる金属置換ゼオライト：（ｅ）成分〕
Ｅ−１：マグネシウム置換ゼオライト
Ｅ−２：カルシウム置換ゼオライト
Ｅ−３：亜鉛置換ゼオライト
Ｅ−４：バリウム置換ゼオライト
（Ｅ−１〜Ｅ−４の金属置換率は、各々７０モル％）。
【０４１３】
〔本発明以外の添加剤〕
Ｆ−１  ：ｏ−クレゾールノボラック型エポキシ樹脂〔日本化薬（株）製  ＥＯＣＮ−１０３Ｓ〕
Ｆ−２  ：フェノールノボラック型エポキシ樹脂〔油化シェルエポキシ（株）製エピコート１５２〕
Ｆ−３  ：ビスフェノールＡ型エポキシ樹脂〔油化シェルエポキシ（株）製  エピコート１００９〕
Ｆ−４  ：ジグリシジルヘキサヒドロフタレート〔チバガイギー社製  アラルダイトＣＹ１８４〕
Ｆ−５  ：４，４’−ジフェノールジグリシジルエーテル
Ｆ−６  ：ビスフェノールＳジグリシジルエーテル
Ｆ−７  ：ハイドロキノンジグリシジルエーテル
Ｆ−８  ：ビスフェノールＡジグリシジルエーテル
Ｆ−９  ：３，３’，５，５’−テトラメチルジフェノールジグリシジルエーテル
Ｆ−１０：テトラメチルビスフェノールＳジグリシジルエーテル
Ｆ−１１：ビス（４−ヒドロキシフェニル）メタンジグリシジルエーテル
Ｆ−１２：テレフタル酸ジグリシジルエステル。
【０４１４】
〔実施例１〕
スチレン樹脂〔旭化成工業（株）製  スタイロン４９２〕１００部、ヘキサブロムシクロドデカン〔第一工業製薬（株）製  ピロガード  ＳＲ−１０３〕３部に、表３乃至表７に示す添加剤を添加した配合物を１３０℃に調節した８インチ試験ロールで３分間混練し、厚さ０．７ｍｍのシートを作製した。得られたシートを裁断し８枚重ね、２２０℃、５ｋｇ／ｃｍ2 でプレスを行い、試料が灰褐色になるまでの劣化時間（分）を測定した。結果を表３乃至表７に示す。
【０４１５】
【表３】
0003839947.tif 000139
【０４１６】
【表４】
0003839947.tif 000140
【０４１７】
【表５】
0003839947.tif 000141
【０４１８】
【表６】
0003839947.tif 000142
【０４１９】
【表７】
0003839947.tif 000143
【０４２０】
試料番号１〜４３は実施例、同番号４４〜７１は比較例である。表３乃至表７の結果を比較すれば明らかな如く、本発明の安定化された難燃化スチレン系樹脂組成物は、極めて優れた熱安定性を有していることがわかる。尚、試料番号１１〜４３の如く、（ａ）成分と（ｂ）成分乃至（ｅ）成分の少なくとも１種とを併用すると、同番号１〜１０のような（ａ）成分のみを添加した場合に比べて、熱安定性が一段と優れていることがわかる。また、同番号４４〜５８の如く、（ａ）成分を添加しない場合、同番号５９〜７０の如く、本発明以外の添加剤を添加する場合並びに同番号７１の如く、添加剤を添加しない場合は、いずれも十分な熱安定性が得られない。
【０４２１】
〔実施例２〕
ＡＢＳ樹脂〔日本合成ゴム（株）製  ＪＳＲ＃１５ＮＰ〕９０部、ＭＢＳ樹脂〔呉羽化学工業（株）製  クレハＢＴＡ−７５１〕１０部、ビス（ペンタブロムフェニル）エタン〔アルベマール（株）製  Ｓａｙｔｅｘ  ８０１０〕５部、三酸化アンチモン３部、ポリエチレンワックス〔三井石油化学工業（株）製  ＨＩ−ＷＡＸ  ４０５ＭＰ〕０．５部に、表８乃至表１２に示す添加剤を添加した配合物を１５５℃に調節した８インチ試験ロールで３分間混練し、厚さ０．５ｍｍのシートを作製した。得られたシートを裁断し８枚重ね、２５５℃、５ｋｇ／ｃｍ2 でプレスを行い、試料が黒褐色になるまでの劣化時間（分）を測定した。その結果を表８乃至表１２に示す。
【０４２２】
【表８】
0003839947.tif 000144
【０４２３】
【表９】
0003839947.tif 000145
【０４２４】
【表１０】
0003839947.tif 000146
【０４２５】
【表１１】
0003839947.tif 000147
【０４２６】
【表１２】
0003839947.tif 000148
【０４２７】
試料番号１〜２９は実施例、同番号３０〜７９は比較例である。表８乃至表１２の結果を比較すれば明らかな如く、本発明の安定化された難燃化スチレン系樹脂組成物は、極めて優れた熱安定性を有していることがわかる。尚、試料番号５〜２９の如く、（ａ）成分と（ｂ）成分乃至（ｅ）成分の少なくとも１種とを併用すると、同番号１〜４のような（ａ）成分のみを添加した場合に比べて、熱安定性が一段と優れていることがわかる。また、同番号３０〜５２の如く、（ａ）成分を添加しない場合、同番号５３〜７０の如く、本発明以外の添加剤を添加する場合、同番号７１〜７４の如く、（ａ）成分の添加量が本発明の添加量より少ない場合、同番号７５〜７８の如く、（ａ）成分と（ｂ）成分乃至（ｅ）成分の１種とを併用しても（ａ）成分と（ｂ）成分乃至（ｅ）成分との添加量が本発明の添加量より少ない場合並びに同番号７９の如く、添加剤を添加しない場合は、いずれも十分な熱安定性が得られない。
【０４２８】
〔実施例３〕
ＡＢＳ樹脂〔三菱化学（株）製  タフレックス４１０ＣＢ〕８５部、ＡＡＳ樹脂〔三菱レイヨン（株）製  ダイヤラックＡ  Ｓ６１０〕１５部、ブロム化ポリスチレン〔フェロ（株）製  パイロチェック  ６８ＰＢ〕１０部、三酸化アンチモン２部、ポリエチレンワックス〔三井石油化学工業（株）製  ＨＩ−ＷＡＸ  ４００ＰＦ〕０．５部に、表１３乃至表２１に示す添加剤を添加した配合物を１４０℃に調節した８インチ試験ロールで３分間混練し、厚さ０．７ｍｍのシートを作製した。得られたシートを裁断し８枚重ね、２７０℃、５ｋｇ／ｃｍ2 でプレスを行い、試料が黒褐色になるまでの劣化時間（分）を測定した。その結果を表１３乃至表２１に示す。
【０４２９】
【表１３】
0003839947.tif 000149
【０４３０】
【表１４】
0003839947.tif 000150
【０４３１】
【表１５】
0003839947.tif 000151
【０４３２】
【表１６】
0003839947.tif 000152
【０４３３】
【表１７】
0003839947.tif 000153
【０４３４】
【表１８】
0003839947.tif 000154
【０４３５】
【表１９】
0003839947.tif 000155
【０４３６】
【表２０】
0003839947.tif 000156
【０４３７】
【表２１】
0003839947.tif 000157
【０４３８】
試料番号１〜８１は実施例、同番号８２〜１２８は比較例である。表１３乃至表２１の結果を比較すれば明らかな如く、本発明の安定化された難燃化スチレン系樹脂組成物は、極めて優れた熱安定性を有していることがわかる。尚、試料番号２１〜８１の如く、（ａ）成分と（ｂ）成分乃至（ｅ）成分の少なくとも１種とを併用すると、同番号１〜１０のような（ａ）成分のみを添加した場合に比べて、熱安定性が一段と優れていることがわかる。また、同番号８２及び８３の如く、（ａ）成分の添加量が本発明の添加量より少ない場合、同番号８４及び８５の如く、（ａ）成分の添加量が本発明の添加量より多い場合、同番号８６〜１００の如く、（ａ）成分を添加しない場合、同番号１０１〜１２７の如く、本発明以外の添加剤を添加する場合並びに同番号１２８の如く、添加剤を添加しない場合は、いずれも十分な熱安定性が得られない。
【０４３９】
〔実施例４〕
ＡＢＳ樹脂〔日本合成ゴム（株）製  ＪＳＲ＃１５ＮＰ〕１００部、ブロム化エポキシ系樹脂〔大日本インキ化学工業（株）製  プラサームＥＰー１６〕１５部、ポリエチレンワックス〔三井石油化学工業（株）製  ＨＩ−ＷＡＸ  ４００ＰＦ〕１．０部に、表２２乃至表３４に示す添加剤を添加した配合物を１５０℃に調節した８インチ試験ロールで３分間混練し、厚さ０．７ｍｍのシートを作製した。得られたシートを裁断し８枚重ね、２７０℃、５ｋｇ／ｃｍ2 でプレスを行い、試料が黒褐色になるまでの劣化時間（分）を測定した。その結果を表２２乃至表３４に示す。
【０４４０】
【表２２】
0003839947.tif 000158
【０４４１】
【表２３】
0003839947.tif 000159
【０４４２】
【表２４】
0003839947.tif 000160
【０４４３】
【表２５】
0003839947.tif 000161
【０４４４】
【表２６】
0003839947.tif 000162
【０４４５】
【表２７】
0003839947.tif 000163
【０４４６】
【表２８】
0003839947.tif 000164
【０４４７】
【表２９】
0003839947.tif 000165
【０４４８】
【表３０】
0003839947.tif 000166
【０４４９】
【表３１】
0003839947.tif 000167
【０４５０】
【表３２】
0003839947.tif 000168
【０４５１】
【表３３】
0003839947.tif 000169
【０４５２】
【表３４】
0003839947.tif 000170
【０４５３】
試料番号１〜７０は実施例、同番号７１〜１４９は比較例である。表２２乃至表３４の結果を比較すれば明らかな如く、本発明の安定化された難燃化スチレン系樹脂組成物は、極めて優れた熱安定性を有していることがわかる。尚、試料番号１１〜７０の如く、（ａ）成分と（ｂ）成分乃至（ｅ）成分の少なくとも１種とを併用すると、同番号１〜１０のような（ａ）成分のみを添加した場合に比べて、熱安定性が一段と優れていることがわかる。また、同番号８６、同番号８８、同番号９０、同番号９２、同番号９４、同番号９６、同番号９８、同番号１００、同番号１０２、同番号１０４、同番号１０６並びに同番号１０８の如く、（ａ）成分と（ｂ）成分乃至（ｅ）成分の少なくとも１種とを併用しても（ａ）成分の添加量が本発明の添加量より多い場合には、（ａ）成分と（ｂ）成分乃至（ｅ）成分の少なくとも１種とを併用する効果が得られない。更に、同番号７１〜８５の如く、（ａ）成分を添加しない場合、同番号８７、同番号８９、同番号９１、同番号９３、同番号９５、同番号９７、同番号９９、同番号１０１、同番号１０３、同番号１０５、同番号１０７並びに同番号１０９の如く、（ａ）成分と（ｂ）成分乃至（ｅ）成分の少なくとも１種とを併用しても（ａ）成分の添加量が本発明の添加量より少ない場合、同番号１１０〜１４８の如く、本発明以外の添加剤を添加する場合並びに同番号１４９の如く、添加剤を添加しない場合は、いずれも十分な熱安定性が得られない。
【０４５４】
〔実施例５〕
スチレン樹脂〔旭化成工業（株）製  スタイロン４９２〕１００部、エチレンビス（テトラブロムフタルイミド）〔アルベマール（株）製  Ｓａｙｔｅｘ  ＢＴ−９３Ｗ〕２０部、ポリエチレンワックス〔三井石油化学工業（株）製  ＨＩ−ＷＡＸ  ４０５ＭＰ〕０．５部に、表３５乃至表５５に示す添加剤を添加した配合物を１４０℃に調節した８インチ試験ロールで３分間混練し、厚さ０．７ｍｍのシートを作製した。得られたシートを裁断し８枚重ね、２７０℃、５ｋｇ／ｃｍ2 でプレスを行い、試料が灰褐色になるまでの劣化時間（分）を測定した。その結果を表３５乃至表５５に示す。
【０４５５】
【表３５】
0003839947.tif 000171
【０４５６】
【表３６】
0003839947.tif 000172
【０４５７】
【表３７】
0003839947.tif 000173
【０４５８】
【表３８】
0003839947.tif 000174
【０４５９】
【表３９】
0003839947.tif 000175
【０４６０】
【表４０】
0003839947.tif 000176
【０４６１】
【表４１】
0003839947.tif 000177
【０４６２】
【表４２】
0003839947.tif 000178
【０４６３】
【表４３】
0003839947.tif 000179
【０４６４】
【表４４】
0003839947.tif 000180
【０４６５】
【表４５】
0003839947.tif 000181
【０４６６】
【表４６】
0003839947.tif 000182
【０４６７】
【表４７】
0003839947.tif 000183
【０４６８】
【表４８】
0003839947.tif 000184
【０４６９】
【表４９】
0003839947.tif 000185
【０４７０】
【表５０】
0003839947.tif 000186
【０４７１】
【表５１】
0003839947.tif 000187
【０４７２】
【表５２】
0003839947.tif 000188
【０４７３】
【表５３】
0003839947.tif 000189
【０４７４】
【表５４】
0003839947.tif 000190
【０４７５】
【表５５】
0003839947.tif 000191
【０４７６】
試料番号１〜１４６は実施例、同番号１４７〜２６８は比較例である。表３５乃至表５５の結果を比較すれば明らかな如く、本発明の安定化された難燃化スチレン系樹脂組成物は、極めて優れた熱安定性を有していることがわかる。尚、試料番号１１〜１４６の如く、（ａ）成分と（ｂ）成分乃至（ｅ）成分の少なくとも１種とを併用すると、同番号１〜１０のような（ａ）成分のみを添加した場合に比べて、熱安定性が一段と優れていることがわかる。また、同番号１７０、同番号１７２、同番号１７４、同番号１７６、同番号１７８、同番号１８０、同番号１８２、同番号１８４、同番号１８６，同番号１８８、同番号１９０、同番号１９２、同番号１９４，同番号１９６，同番号１９８、同番号２００、同番号２０２、同番号２０４，同番号２０６，同番号２０８、同番号２１０、同番号２１２、同番号２１４、同番号２１６、同番号２１８、同番号２２０、同番号２２２並びに同番号２２４の如く、（ａ）成分と（ｂ）成分乃至（ｅ）成分の少なくとも１種とを併用しても（ａ）成分の添加量が本発明の添加量より多い場合には、（ａ）成分と（ｂ）成分乃至（ｅ）成分の少なくとも１種とを併用する効果が得られない。更に、同番号１４７〜１６９の如く、（ａ）成分を添加しない場合、同番号１７１、同番号１７３、同番号１７５、同番号１７７、同番号１７９、同番号１８１、同番号１８３、同番号１８５、同番号１８７、同番号１８９、同番号１９１、同番号１９３、同番号１９５、同番号１９７、同番号１９９、同番号２０１、同番号２０３、同番号２０５、同番号２０７、同番号２０９、同番号２１１、同番号２１３、同番号２１５、同番２１７、同番号２１９、同番号２２１、同番号２２３並びに同番号２２５の如く、（ａ）成分と（ｂ）成分乃至（ｅ）成分の少なくとも１種とを併用しても（ａ）成分の添加量が本発明の添加量より少ない場合、同番号２２６〜２６７の如く、本発明以外の添加剤を添加する場合並びに同番号２６８の如く、添加剤を添加しない場合は、いずれも十分な熱安定性が得られない。
【０４７７】
〔実施例６〕
スチレン樹脂〔旭化成工業（株）製  スタイロン４９２〕１００部、トリス（トリブロムフェノキシ）トリアジン〔第一工業製薬（株）製  ピロガード  ＳＲ−２４５〕２５部、ポリエチレンワックス〔三井石油化学工業（株）製  ＨＩ−ＷＡＸ  ４００ＰＦ〕０．５部に、表５６乃至表７６に示す添加剤を添加した配合物を１４０℃に調節した８インチ試験ロールで３分間混練し、厚さ０．６ｍｍのシートを作製した。得られたシートを裁断し８枚重ね、２３０℃、５ｋｇ／ｃｍ2 でプレスを行い、試料が灰褐色になるまでの劣化時間（分）を測定した。その結果を表５６乃至表７６に示す。
【０４７８】
【表５６】
0003839947.tif 000192
【０４７９】
【表５７】
0003839947.tif 000193
【０４８０】
【表５８】
0003839947.tif 000194
【０４８１】
【表５９】
0003839947.tif 000195
【０４８２】
【表６０】
0003839947.tif 000196
【０４８３】
【表６１】
0003839947.tif 000197
【０４８４】
【表６２】
0003839947.tif 000198
【０４８５】
【表６３】
0003839947.tif 000199
【０４８６】
【表６４】
0003839947.tif 000200
【０４８７】
【表６５】
0003839947.tif 000201
【０４８８】
【表６６】
0003839947.tif 000202
【０４８９】
【表６７】
0003839947.tif 000203
【０４９０】
【表６８】
0003839947.tif 000204
【０４９１】
【表６９】
0003839947.tif 000205
【０４９２】
【表７０】
0003839947.tif 000206
【０４９３】
【表７１】
0003839947.tif 000207
【０４９４】
【表７２】
0003839947.tif 000208
【０４９５】
【表７３】
0003839947.tif 000209
【０４９６】
【表７４】
0003839947.tif 000210
【０４９７】
【表７５】
0003839947.tif 000211
【０４９８】
【表７６】
0003839947.tif 000212
【０４９９】
試料番号１〜１４６は実施例、同番号１４７〜２６８は比較例である。表５６乃至表７６の結果を比較すれば明らかな如く、本発明の安定化された難燃化スチレン系樹脂組成物は、極めて優れた熱安定性を有していることがわかる。尚、試料番号１１〜１４６の如く、（ａ）成分と（ｂ）成分乃至（ｅ）成分の少なくとも１種とを併用すると、同番号１〜１０のような（ａ）成分のみを添加した場合に比べて、熱安定性が一段と優れていることがわかる。また、同番号１７０、同番号１７２、同番号１７４、同番号１７６、同番号１７８、同番号１８０、同番号１８２、同番号１８４，同番号１８６，同番号１８８、同番号１９０、同番号１９２、同番号１９４、同番号１９６、同番号１９８、同番号２００、同番号２０２、同番号２０４，同番号２０６，同番号２０８、同番号２１０、同番号２１２、同番号２１４、同番号２１６、同番号２１８、同番号２２０、同番号２２２並びに同番号２２４の如く、（ａ）成分と（ｂ）成分乃至（ｅ）成分の少なくとも１種とを併用しても（ａ）成分の添加量が本発明の添加量より多い場合には、（ａ）成分と（ｂ）成分乃至（ｅ）成分の少なくとも１種とを併用する効果が得られない。更に、同番号１４７〜１６９の如く、（ａ）成分を添加しない場合、同番号１７１、同番号１７３、同番号１７５、同番号１７７、同番号１７９、同番号１８１、同番号１８３、同番号１８５，同番号１８７，同番号１８９、同番号１９１、同番号１９３、同番号１９５、同番号１９７、同番号１９９、同番号２０１、同番号２０３、同番号２０５、同番号２０７、同番号２０９、同番号２１１、同番号２１３、同番号２１５、同番号２１７、同番号２１９、同番号２２１、同番号２２３並びに同番号２２５の如く、（ａ）成分と（ｂ）成分乃至（ｅ）成分の少なくとも１種とを併用しても（ａ）成分の添加量が本発明の添加量より少ない場合、同番号２２６〜２６７の如く、本発明以外の添加剤を添加する場合並びに同番号２６８の如く、添加剤を添加しない場合は、いずれも十分な熱安定性が得られない。
【０５００】
〔実施例７〕
ＡＢＳ樹脂〔日本合成ゴム（株）製  ＪＳＲ＃１５ＮＰ〕１００部、ブロム化エポキシ系樹脂〔大日本インキ化学工業（株）製  プラサームＥＣ−２０〕３０部、ポリエチレンワックス〔三井石油化学工業（株）製  ＨＩ−ＷＡＸ  ４０５ＭＰ〕０．５部に、表７７乃至表９１に示す添加剤を添加した配合物を１６０℃に調節した８インチ試験ロールで３分間混練し、厚さ０．６ｍｍのシートを作製した。得られたシートを裁断し８枚重ね、２６５℃、５ｋｇ／ｃｍ2 でプレスを行い、試料が黒褐色になるまでの劣化時間（分）を測定した。その結果を表７７乃至表９１に示す。
【０５０１】
【表７７】
0003839947.tif 000213
【０５０２】
【表７８】
0003839947.tif 000214
【０５０３】
【表７９】
0003839947.tif 000215
【０５０４】
【表８０】
0003839947.tif 000216
【０５０５】
【表８１】
0003839947.tif 000217
【０５０６】
【表８２】
0003839947.tif 000218
【０５０７】
【表８３】
0003839947.tif 000219
【０５０８】
【表８４】
0003839947.tif 000220
【０５０９】
【表８５】
0003839947.tif 000221
【０５１０】
【表８６】
0003839947.tif 000222
【０５１１】
【表８７】
0003839947.tif 000223
【０５１２】
【表８８】
0003839947.tif 000224
【０５１３】
【表８９】
0003839947.tif 000225
【０５１４】
【表９０】
0003839947.tif 000226
【０５１５】
【表９１】
0003839947.tif 000227
【０５１６】
試料番号１〜８５は実施例、同番号８６〜１８５は比較例である。表７７乃至表９１の結果を比較すれば明らかな如く、本発明の安定化された難燃化スチレン系樹脂組成物は、極めて優れた熱安定性を有していることがわかる。尚、試料番号１１〜８５の如く、（ａ）成分と（ｂ）成分乃至（ｅ）成分の少なくとも１種とを併用すると、同番号１〜１０のような（ａ）成分のみを添加した場合に比べて、熱安定性が一段と優れていることがわかる。また、同番号１０９、同番号１１１、同番号１１３、同番号１１５、同番号１１７、同番号１１９、同番号１２１、同番号１２３，同番号１２５，同番号１２７、同番号１２９、同番号１３１、同番号１３３、同番号１３５、同番号１３７、同番号１３９、同番号１４１、同番号１４３，同番号１４５，同番号１４７並びに同番号１４９の如く、（ａ）成分と（ｂ）成分乃至（ｅ）成分の少なくとも１種とを併用しても（ａ）成分の添加量が本発明の添加量より多い場合には、（ａ）成分と（ｂ）成分乃至（ｅ）成分の少なくとも１種とを併用する効果が得られない。更に、同番号８６〜１０８の如く、（ａ）成分を添加しない場合、同番号１１０、同番号１１２、同番号１１４、同番号１１６、同番号１１８、同番号１２０、同番号１２２、同番号１２４，同番号１２６，同番号１２８、同番号１３０、同番号１３２、同番号１３４、同番号１３６、同番号１３８、同番号１４０、同番号１４２、同番号１４４、同番号１４６、同番号１４８並びに同番号１５０の如く、（ａ）成分と（ｂ）成分乃至（ｅ）成分の少なくとも１種とを併用しても（ａ）成分の添加量が本発明の添加量より少ない場合、同番号１５１〜１８４の如く、本発明以外の添加剤を添加する場合並びに同番号１８５の如く、添加剤を添加しない場合は、いずれも十分な熱安定性が得られない。
【０５１７】
〔実施例８〕
ＡＢＳ樹脂〔三菱化学（株）製  タフレックス４１０ＣＢ〕８０部、ＡＣＳ樹脂〔昭和電工（株）製  ＮＦ−９６０〕２０部、デカブロムジフェニルエーテル〔三井東圧化学（株）製  プラネロンＤＢ−１００〕４０部に、表９２乃至表１０６に示す添加剤を添加した配合物を１６０℃に調節した８インチ試験ロールで３分間混練し、厚さ０．５ｍｍのシートを作製した。得られたシートを裁断し８枚重ね、２５０℃、５ｋｇ／ｃｍ2 でプレスを行い、試料が黒褐色になるまでの劣化時間（分）を測定した。その結果を表９２乃至表１０６に示す。
【０５１８】
【表９２】
0003839947.tif 000228
【０５１９】
【表９３】
0003839947.tif 000229
【０５２０】
【表９４】
0003839947.tif 000230
【０５２１】
【表９５】
0003839947.tif 000231
【０５２２】
【表９６】
0003839947.tif 000232
【０５２３】
【表９７】
0003839947.tif 000233
【０５２４】
【表９８】
0003839947.tif 000234
【０５２５】
【表９９】
0003839947.tif 000235
【０５２６】
【表１００】
0003839947.tif 000236
【０５２７】
【表１０１】
0003839947.tif 000237
【０５２８】
【表１０２】
0003839947.tif 000238
【０５２９】
【表１０３】
0003839947.tif 000239
【０５３０】
【表１０４】
0003839947.tif 000240
【０５３１】
【表１０５】
0003839947.tif 000241
【０５３２】
【表１０６】
0003839947.tif 000242
【０５３３】
試料番号１〜８５は実施例、同番号８６〜１８５は比較例である。表９２乃至表１０６の結果を比較すれば明らかな如く、本発明の安定化された難燃化スチレン系樹脂組成物は、極めて優れた熱安定性を有していることがわかる。尚、試料番号１１〜８５の如く、（ａ）成分と（ｂ）成分乃至（ｅ）成分の少なくとも１種とを併用すると、同番号１〜１０のような（ａ）成分のみを添加した場合に比べて、熱安定性が一段と優れていることがわかる。また、同番号１０９、同番号１１１、同番号１１３、同番号１１５、同番号１１７、同番号１１９、同番号１２１、同番号１２３，同番号１２５，同番号１２７、同番号１２９、同番号１３１、同番号１３３、同番号１３５、同番号１３７、同番号１３９、同番号１４１、同番号１４３，同番号１４５，同番号１４７並びに同番号１４９の如く、（ａ）成分と（ｂ）成分乃至（ｅ）成分の少なくとも１種とを併用しても（ａ）成分の添加量が本発明の添加量より多い場合には、（ａ）成分と（ｂ）成分乃至（ｅ）成分の少なくとも１種とを併用する効果が得られない。更に、同番号８６〜１０８の如く、（ａ）成分を添加しない場合、同番号１１０、同番号１１２、同番号１１４、同番号１１６、同番号１１８、同番号１２０、同番号１２２、同番号１２４，同番号１２６，同番号１２８、同番号１３０、同番号１３２、同番号１３４、同番号１３６、同番号１３８、同番号１４０、同番号１４２、同番号１４４、同番号１４６、同番号１４８並びに同番号１５０の如く、（ａ）成分と（ｂ）成分乃至（ｅ）成分の少なくとも１種とを併用しても（ａ）成分の添加量が本発明の添加量より少ない場合、同番号１５１〜１８４の如く、本発明以外の添加剤を添加する場合並びに同番号１８５の如く、添加剤を添加しない場合は、いずれも十分な熱安定性が得られない。
【０５３４】
〔実施例９〕
スチレン樹脂〔旭化成工業（株）製  スタイロン４９２〕１００部、テトラブロムビスフェノールＡカーボネートオリゴマー〔帝人化成（株）製  ファイヤガード７５００〕５０部に、表１０７乃至表１１３に示す添加剤を添加した配合物を１４０℃に調節した８インチ試験ロールで３分間混練し、厚さ０．６ｍｍのシートを作製した。得られたシートを裁断し８枚重ね、２４０℃、５ｋｇ／ｃｍ2 でプレスを行い、試料が灰褐色になるまでの劣化時間（分）を測定した。その結果を表１０７乃至表１１３に示す。
【０５３５】
【表１０７】
0003839947.tif 000243
【０５３６】
【表１０８】
0003839947.tif 000244
【０５３７】
【表１０９】
0003839947.tif 000245
【０５３８】
【表１１０】
0003839947.tif 000246
【０５３９】
【表１１１】
0003839947.tif 000247
【０５４０】
【表１１２】
0003839947.tif 000248
【０５４１】
【表１１３】
0003839947.tif 000249
【０５４２】
試料番号１〜３５は実施例、同番号３６〜９９は比較例である。表１０７乃至表１１３の結果を比較すれば明らかな如く、本発明の安定化された難燃化スチレン系樹脂組成物は、極めて優れた熱安定性を有していることがわかる。尚、試料番号１１〜３５の如く、（ａ）成分と（ｂ）成分乃至（ｅ）成分の少なくとも１種とを併用すると、同番号１〜１０のような（ａ）成分のみを添加した場合に比べて、熱安定性が一段と優れていることがわかる。また、同番号８９〜９８の如く、（ａ）成分と（ｂ）成分乃至（ｅ）成分の少なくとも１種とを併用してもこれらの添加量が本発明の添加量より多い場合には、（ａ）成分と（ｂ）成分乃至（ｅ）成分の少なくとも１種とを併用する効果が得られない。更に、同番号３６〜５４の如く、（ａ）成分を添加しない場合、同番号５５〜７８の如く、本発明以外の添加剤を添加する場合、同番号７９〜８８の如く、（ａ）成分の添加量が本発明の添加量より多い場合並びに同番号９９の如く、添加剤を添加しない場合は、いずれも十分な熱安定性が得られない。
【０５４３】
【発明の効果】
本発明の難燃化スチレン系樹脂組成物は、熱安定性において、従来の難燃化スチレン系樹脂組成物よりも格段に優れている。